(57)【要約】      （修正有）【課題】オーバーキャップを大きな仰角の開蓋状態に維持でき、かつ、スナップ性、耐久性及び操作性が良好で、容器へのキャップの取り付け工程でのキャップ移送性が良好な、トグル構造を備えるキャップを提供する。【解決手段】トグル構造を備える合成樹脂から一体に成形されたキャップであって：ａ）トグル構造は、屈曲可能な結合片３ａとその両側に配置される一対の支持部材３ｂを有し；ｂ）結合片３ａは、両端部がキャップ本体１の外周面及びオーバーキャップの天板部に連結され、オーバーキャップの天板部２ａの周縁内方で連結する端部のみで天板部２ａと連結し、該端部近傍に断面厚みが薄い領域を有し、かつ、前記断面厚みが薄い領域に、天板部２ａの外表面に連なる側の面に凹部を有し；及び、ｃ）トグル構造の合成樹脂が、不飽和cis構造炭素二重結合を有する脂肪酸アミド（Ａ）を１００〜４５００ｐｐｍ含有する；前記のキャップ。【選択図】図６
2013184726.tif 000002
【特許請求の範囲】
【請求項１】
容器の口頚部に取り付けられるキャップ本体、キャップ本体の天部を覆うオーバーキャップ、及び、キャップ本体に対してオーバーキャップを閉蓋状態と開蓋状態との間で揺動可能に連結するトグル構造を備える、合成樹脂から一体に成形されたキャップであって、以下のａ）〜ｃ）：
ａ）トグル構造は、キャップ本体に対してオーバーキャップを回動自在に支持する屈曲可能な結合片と、オーバーキャップの回動軸に沿い結合片の両側に配置される一対の支持部材とを有する；
ｂ）結合片は、
ｂ−１）両端部を備え、該両端部は、キャップ本体の外周面及びオーバーキャップの天板部にそれぞれ連結され、
ｂ−２）オーバーキャップの天板部の周縁の内方で連結する端部のみにおいて、該オーバーキャップの天板部と連結し、
ｂ−３）オーバーキャップの天板部に連結する端部の近傍において、他の領域より断面厚みが薄い領域を有し、
かつ、
ｂ−４）オーバーキャップの天板部に連結する端部の近傍における他の領域より断面厚みが薄い領域において、オーバーキャップの天板部の外表面に連なる側の面に凹部を有する；及び、
ｃ）トグル構造が、不飽和cis構造炭素二重結合を有する脂肪酸アミド（Ａ）を１００〜４５００ｐｐｍ含有する合成樹脂からなる；
ことを特徴とするトグル構造を備えるキャップ。
【請求項２】
キャップ本体、オーバーキャップ及びトグル構造が、不飽和cis構造炭素二重結合を有する脂肪酸アミド（Ａ）を１００〜４５００ｐｐｍ含有する合成樹脂からなる請求項１記載のトグル構造を備えるキャップ。
【請求項３】
不飽和cis構造炭素二重結合を有する脂肪酸アミド（Ａ）が、以下の（Ａ１）、（Ａ２）及び（Ａ３）：
（Ａ１）Ｈ２Ｎ−ＣＯ−（−ＣＨ２−）ｎ−ＣＨ＝ＣＨ−（−ＣＨ２−）ｎ−ＣＨ３（ただし、ｎは、６≦ｎ≦１０の範囲の整数）；
（Ａ２）Ｈ２Ｎ−ＣＯ−（−ＣＨ２−）ｍ−２−ＣＨ＝ＣＨ−（−ＣＨ２−）ｍ−ＣＨ３（ただし、ｍは、６≦ｍ≦１０の範囲の整数）；及び
（Ａ３）Ｈ２Ｎ−ＣＯ−（−ＣＨ２−）ｋ＋４−ＣＨ＝ＣＨ−（−ＣＨ２−）ｋ−ＣＨ３（ただし、ｋは、６≦ｋ≦１０の範囲の整数）；
からなる群より選ばれる一つの式で表される少なくとも１種の脂肪酸アミドを含有する請求項１または２記載のトグル構造を備えるキャップ。
【請求項４】
不飽和cis構造炭素二重結合を有する脂肪酸アミド（Ａ）が、前記の（Ａ１）の式で表される脂肪酸アミドと、前記の（Ａ２）または（Ａ３）の式で表される少なくとも１種の脂肪酸アミドとの混合物である請求項３記載のトグル構造を備えるキャップ。
【請求項５】
前記の（Ａ２）の式で表される脂肪酸アミドにおけるｍが、ｍ＝ｎ＋１またはｍ＝ｎ−１である請求項４記載のトグル構造を備えるキャップ。
【請求項６】
前記の（Ａ３）の式で表される脂肪酸アミドにおけるｋが、ｋ＝ｎである請求項４記載のトグル構造を備えるキャップ。
【請求項７】
不飽和cis構造炭素二重結合を有する脂肪酸アミド（Ａ）が、前記の（Ａ１）の式で表される脂肪酸アミドと、以下の（Ａ１１）：
（Ａ１１）Ｈ２Ｎ−ＣＯ−(−ＣＨ２−)ｊ−ＣＨ＝ＣＨ−(−ＣＨ２−)ｊ−ＣＨ３（ただし、ｊは、６≦ｊ≦１０の範囲の整数であり、ｊ≠ｎである。）；
の式で表される脂肪酸アミドとの混合物である請求項４記載のトグル構造を備えるキャップ。
【請求項８】
不飽和cis構造炭素二重結合を有する脂肪酸アミド（Ａ）が、分子構造中に不飽和cis構造の炭素二重結合を２結合〜４結合有する化合物を含有する請求項１乃至７のいずれか１項に記載のトグル構造を備えるキャップ。
【請求項９】
不飽和cis構造炭素二重結合を有する脂肪酸アミド（Ａ）を含有する合成樹脂が、更に飽和脂肪酸アミドを含有する請求項１乃至８のいずれか１項に記載のトグル構造を備えるキャップ。
【請求項１０】
合成樹脂が、ポリオレフィンを含有する請求項１乃至９のいずれか１項に記載のトグル構造を備えるキャップ。
【請求項１１】
ポリオレフィンが、プロピレン系樹脂である請求項１０記載のトグル構造を備えるキャップ。
【請求項１２】
結合片が、略Ｌ字形の輪郭形状を有する請求項１乃至１１のいずれか１項に記載のトグル構造を備えるキャップ。
【請求項１３】
結合片が、湾曲した輪郭形状を有する請求項１乃至１１のいずれか１項に記載のトグル構造を備えるキャップ。
【請求項１４】
凹部が、直線状の溝である請求項１乃至１３のいずれか１項に記載のトグル構造を備えるキャップ。
【請求項１５】
直線状の溝が、前記他の領域より断面厚みが薄い領域の断面厚みに対して、５〜３０％の比率の範囲の深さを有する溝である請求項１４記載のトグル構造を備えるキャップ。
【請求項１６】
トグル構造が、２以上の結合片を有する請求項１乃至１５のいずれか１項に記載のトグル構造を備えるキャップ。
【請求項１７】
閉蓋状態で熱固定されてなる請求項１乃至１６のいずれか１項に記載のトグル構造を備えるキャップ。
【発明の詳細な説明】
【技術分野】
【０００１】
本発明は、容器から取り外すことなく容器の内容物を注出することのできるキャップに関し、特に、キャップに用いられる蓋の開閉機構に特徴を有する、合成樹脂から一体に成形されたトグル構造を備えるキャップに関する。
【背景技術】
【０００２】
物品または材料の保管、または輸送には、容器が用いられることが通常である。容器の内容物としては、マヨネーズ、ケチャップ、ソース、ゼリー等の粘稠な液状物、ジュース、酒類等の比較的流動性が高い液状物、粉粒体など多様なものがある。容器の形状は、全体形状及び部分形状において、多種多様なものがあり、容器の材料としては、金属、合成樹脂、ゴム、紙、陶磁器、ガラスなどが使用され、これらの複合材や積層体も使用される。
【０００３】
例えば、合成樹脂製容器としては、合成樹脂製の筒状のパリソンを押し出し、続いて、成形金型内で容器の形状にブロー成形されて得られるダイレクトブロー成形容器や、射出成形により得られる射出成形容器などが知られている。合成樹脂製容器の層構成としては、単層の容器または多層の容器があり、合成樹脂材料としては、ポリエチレン、ポリプロピレン等のポリオレフィン、ポリエチレンテレフタレート等のポリエステル、ナイロン等のポリアミドなどが用いられている。多層の合成樹脂製容器としては、表層（外層及び／または内層）として、ポリオレフィンを使用し、中間層に、エチレン・ビニルアルコール共重合体（ＥＶＯＨ）などのバリア層を備えた多層構造のものが広く使用されている。
【０００４】
金属製容器としては、アルミニウム、スチール等の金属薄板を巻き回して略円筒状としたものや、金属厚板を略コップ状に深絞り成形したものなどがある。また、紙製容器としては、板状紙材を巻き回して略円筒状や角柱状としたものなどがある。
【０００５】
これら容器においては、胴部に比較して小径の首部（以下、「口頚部」ということがある。）を備える容器（「瓶」ということもある。）が知られており、通例、天部（瓶を正立させた場合の上方部をいう。）に、内容物を充填したり、注出したりするための開口部を有する。該開口部には、容器の首部（口頚部）と略同径の蓋またはキャップ（以下、総称して、「キャップ」ということがある。）が取り付けられる。キャップの材料としては、金属、合成樹脂、紙等、またはこれらの複合材や積層材が使用される。
【０００６】
容器の開口部に取り付けられるキャップとしては、容器の内容物を注出するために容器から取り外すものと、容器から取り外すことなく容器の内容物を注出することができるものとがある。
【０００７】
容器から取り外すことなく容器の内容物を注出することのできるキャップとしては、例えば、図８及び９に示されるような、容器（ｂ）の口頚部に取り付けられるキャップ本体（１１）、キャップ本体の天部を覆うオーバーキャップ（１２）、及び、キャップ本体（１１）に対してオーバーキャップ（１２）を閉蓋状態と開蓋状態との間で揺動可能に連結する蓋開閉機構（１３）を備えるキャップが知られている。なお、通例、キャップ本体（１１）の内周面には、容器の口頚部外周面と螺合するためのネジ部（１１ａ）が設けられ、外周面には、滑り防止のためのローレット加工（「刻み加工」ともいう。図示しない。）が施されている。
【０００８】
図８に示される閉蓋状態のキャップは、オーバーキャップ（１２）を、キャップ本体（１１）に対して蓋開閉機構（１３）を揺動させて、図９に示すような開蓋状態とすることにより、容器の天部に、容器の内容物を注出するための注出口（１４）を形成することができる。このようなキャップは、容器の内容物を注出するに際し、キャップ全体を容器から取り外す必要がないため、近年では液体調味料等の容器のキャップとして広く用いられており、射出成形法などにより合成樹脂から一体に成形することができる。
【０００９】
蓋開閉機構（１３）としては、種々の機構が知られており、例えば、三点ヒンジ機構や膜状ヒンジ機構などが知られている。図８〜１０に示した例では、キャップ本体（１１）とオーバーキャップ（１２）とを互いに揺動可能に接続するヒンジ本体（１３ａ）、及び、その両側に配置されオーバーキャップ（１２）を閉蓋状態または開蓋状態に引っ張る一対の弾性片（１３ｂ）から構成される三点ヒンジ機構が採用されている。三点ヒンジ機構においては、オーバーキャップ（１２）を開蓋状態から閉蓋状態に揺動させる場合、オーバーキャップ（１２）が、所定位置（「思案点」または「死点」ということがある。）に達するまでは、弾性片（１３ｂ）が徐々に伸長し、この過程では、オーバーキャップ（１２）を揺動させるのに抵抗を感じることとなる。オーバーキャップ（１２）が思案点を越えると、弾性片（１３ｂ）はそれ自体の弾性復元力により収縮し、オーバーキャップ（１２）を閉蓋状態の方向に引っ張る。オーバーキャップ（１２）が、思案点を越えるときに感じる抵抗感（クリック感）や思案点から閉蓋状態に移動する際、または、思案点から開蓋状態に移動する際の動作特性（スナップ性）は、弾性片（１３ｂ）の寸法や弾性係数、伸び量等により定まる。
【００１０】
また、膜状ヒンジ機構（図示しない）は、キャップ本体とオーバーキャップとを互いに揺動可能に接続する、薄膜状、厚膜状、フィルム状またはシート状等の厚みに対して面積が顕著に大きい膜状体（図示しない）を、ヒンジ機構の主要な部分として備えるヒンジ機構である。膜状ヒンジにおいて、オーバーキャップを開蓋状態から閉蓋状態に揺動させる場合、オーバーキャップが、思案点（死点）に達するまでは、膜状ヒンジが徐々に伸長し、この過程では、オーバーキャップを揺動させるのに適度な抵抗を感じることとなる。オーバーキャップが思案点（死点）を越えると、膜状ヒンジはそれ自体の弾性復元力により収縮し、オーバーキャップを閉蓋状態の方向に引っ張る。オーバーキャップが、思案点（死点）を越えるときに感じる抵抗感（クリック感）や思案点から閉蓋状態に移動する際、または、思案点（死点）から開蓋状態に移動する際の動作特性（スナップ性）は、膜状ヒンジの弾性係数、寸法や伸び量等により定まる。
【００１１】
すなわち、三点ヒンジ機構や膜状ヒンジ機構など、キャップの蓋開閉機構として慣用されているヒンジ機構の動作特性（スナップ性）は、ヒンジを構成する部材の弾性係数、寸法や伸び量等により調整することができる。
【００１２】
キャップの蓋開閉機構としては、これらヒンジ機構と作動原理を異にするトグル構造が知られている。例えば、特許文献１には、図１１〜１３に示されるように、２枚の板状部材（１０１’）、（１０２’）、一方の板状部材（１０１’）に対して移動可能な弾性部材（１１６）、及び、他方の板状部材（１０２’）と前記弾性部材（１１６）の前記板状部材（１０１’）から遠い方の部分（１１７）との間に延びる接続アーム（１１９）、並びに、該弾性部材（１１６）及び接続アーム（１１９）の両側に配置され、該板状部材（１０１’）、（１０２’）を互いに旋回可能に結合する第１の柔軟部分（１２０）、（１２１）を備える、一体成形された蓋開閉機構が開示され、さらに、弾性部材（１１６）と接続アーム（１１９）との接続部（１１７）が、板状部材（１０１’）、（１０２’）を互いに旋回可能に結合する第１の柔軟部分（１２０）、（１２１）に対してオフセット（偏位）されていることにより、板状部材（１０１’）、（１０２’）の図１２から図１３の状態の位置への旋回力または、図１３から図１２の状態位置への復元力を作り出すことが開示されている。
【００１３】
すなわち、図１２及び１３に示されるように、弾性部材（１１６）と接続アーム（１１９）との接続部（１１７）は、板状部材（１０１’）、（１０２’）の旋回可能な柔軟部分（１２０）、（１２１）に対して、水平方向にｘ、鉛直方向にｙだけオフセット（偏位）されている。この屈曲箇所または旋回箇所のオフセット（偏位）があることにより、図１２の状態から、板状部材（１０２’）を時計回りに旋回させる場合、ある転回点（turning point）までは抵抗力（反力）を受けるが、該転回点を過ぎると、該板状部材（１０２’）は、図１３の状態への引張力を受ける。反対に、図１３の状態から、板状部材（１０２’）を反時計回りに旋回させる場合、転回点までは抵抗力（反力）を受けるが、該転回点を過ぎると、該板状部材（１０２’）は、図１２の状態への引張力を受ける。弾性部材（１１６）や接続アーム（１１９）の形状を変更することによって、オフセット（偏位）ｘ及びｙの値を調整することにより、抵抗力（反力）及び引張力を調整することができる。
【００１４】
このように、構成部材の形状を変更することによって、屈曲箇所または旋回箇所のオフセット（偏位）を設けることで、入力に対して、ある点までは反力が働き、当該点を超えると反力がなくなり入力と同じ方向の力が発生する、この作用は、いわゆるトグルスイッチの作用と同様であるため、この機構は、トグル構造といわれるものであり、トグル構造の蓋開閉機構は、特許文献２、３などにも記載されている。なお、トグル構造の蓋開閉機構を、単にヒンジ機構と称していることもある。
【００１５】
トグル構造の蓋開閉機構を備えるキャップは、例えば、図１、２の斜視図、図３、４の断面図、及び図５の開蓋状態の平面図で示すように、キャップ本体（１）、キャップ本体（１）の天部を覆うオーバーキャップ（２）、及びキャップ本体（１）に対してオーバーキャップ（２）を閉蓋状態と開蓋状態との間で揺動可能に連結するトグル構造（３）を備えるものである。トグル構造（３）は、図３及び４に示すように、キャップ本体（１）に対してオーバーキャップ（２）を回動自在に支持する屈曲可能な結合片（３ａ）と、オーバーキャップ（２）の回動軸に沿い該結合片（３ａ）の両側に配置される一対の支持部材（３ｂ）を有する。該結合片（３ａ）は、両端部（３ａ１、３ａ２）を備え、端部（３ａ１）は、前記オーバーキャップ（２）の天板部（２ａ）に、及び、端部（３ａ２）は、キャップ本体（１）の外周面に、それぞれ連結されている。この例では、両端部（３ａ１、３ａ２）と、キャップ本体（１）の外周面及びオーバーキャップ（２）の天板部（２ａ）との連結部の形状は、図５に示されるようにいずれも略直線状である。また、該結合片（３ａ）は、前記オーバーキャップ（２）の天板部（２ａ）の周縁の内方で連結する端部（３ａ１）のみにおいて、オーバーキャップ（２）の天板部（２ａ）と連結している。したがって、オーバーキャップ（２）の天板部（２ａ）には、結合片（３ａ）が、両端部（３ａ１、３ａ２）を屈曲点として揺動することが可能なように、結合片（３ａ）の幅とほぼ等しい幅で周縁方向に延在する切欠部（スリット）が設けられている。なお、オーバーキャップ（２）の天板部（２ａ）に設けられた切欠部（スリット）は、結合片（３ａ）が揺動することがない三点ヒンジ機構や膜状ヒンジ機構においては設けられる必要がないものである。
【００１６】
トグル構造（３）における結合片（３ａ）が、上記のような形状を有するものである結果、図６に示した仰角１８０°の開蓋状態のトグル構造を備えるキャップの断面図のように、結合片（３ａ）の天板部（２ａ）との連結点である端部（３ａ１）は、オーバーキャップ（２）の回動軸に沿って設けられている支持部材（３ｂ）の中心点に対して、水平方向にｈ、鉛直方向にｖだけオフセット（偏位）されている。
【００１７】
トグル構造を備えるキャップにおいて、オーバーキャップ（２）を、図２または図４に示す開蓋状態から、図１または図３に示す閉蓋状態に揺動させる場合、上記のように、端部（３ａ１）が、支持部材（３ｂ）の中心点に対して、水平方向にｈ、鉛直方向にｖだけオフセット（偏位）されていることから、オーバーキャップ（２）を図において反時計回りに旋回させると、転回点（思案点）までは抵抗力（反力）を受けるが、該転回点（思案点）を過ぎると、オーバーキャップ（２）は、キャップ本体（１）に接近する閉蓋状態への引張力を受けることとなる。反対に、オーバーキャップ（２）を、閉蓋状態から開蓋状態に揺動させる場合、オーバーキャップ（２）を図において時計回りに旋回させると、転回点（思案点）までは抵抗力（反力）を受けるが、該転回点（思案点）を過ぎると、オーバーキャップ（２）は、開蓋状態への引張力を受けることとなる。結合片（３ａ）の形状を変更して、オフセット（偏位）（ｈ）及び／または（ｖ）を変更することによって、オーバーキャップ（２）を閉蓋状態と開蓋状態との間で揺動させるときの抵抗力（反力）と引張力とを調整することができる。例えば、水平方向のオフセット（偏位）（ｈ）を大きくするためには、結合片（３ａ）が、オーバーキャップ（２）の天板部（２ａ）と周縁の内方で連結する端部（３ａ１）の位置を、該天板部（２ａ）において、周縁のより内方の位置に変更すればよい。この場合、オーバーキャップ（２）の天板部（２ａ）に設けられている切欠部（スリット）は、周縁のより内方の位置まで設けられることとなる。
【００１８】
トグル構造を備えるキャップとしては、更に種々の態様のものが想定されている。例えば、結合片（３ａ）の輪郭形状は、図示した略Ｌ字形の輪郭形状を有するもののほかに、湾曲した輪郭形状を有するものでもよい。また、２以上の結合片（３ａ）を有するものであってもよい。
【００１９】
合成樹脂から一体に成形された、トグル構造を備えるキャップは、射出成形その他のそれ自体公知の合成樹脂の成形方法によって成形される。通例、射出成形により成形されることが多く、その際、主として成形加工上の理由から、図６に示すようなオーバーキャップ（２）が１８０°開蓋したキャップとして成形される。すなわち、１８０°開蓋状態としたキャップの形状を備える成形金型を使用して射出成形を行って、キャップを成形し、次いで、成形されたキャップを金型から取り出した後、成形品の養生や熱固定を行うが、保管スペースの節約等のために、閉蓋状態として保存することが多い。
【００２０】
トグル構造（３）を備える、合成樹脂から一体に成形されたキャップを使用するときは、キャップを装着した容器の内容物を注出させるために、オーバーキャップ（２）を閉蓋状態から開蓋状態に揺動させ、内容物の注出後は、オーバーキャップ（２）を開蓋状態から閉蓋状態に揺動させる操作が行われる。オーバーキャップ（２）を閉蓋状態から開蓋状態に揺動させて、オーバーキャップ（２）が安定した開蓋状態となったときの開蓋角度、すなわち、開蓋状態の仰角は、合成樹脂が有する粘弾性などにより、図４に示すように、通常１８０°より小さい角度となり、支持部材（３ｂ）はやや屈曲した状態となっている。また、長期間にわたって、開蓋状態と閉蓋状態との揺動操作を繰り返していると、オーバーキャップ（２）の開蓋状態の仰角が小さくなっていく場合もある。
【００２１】
オーバーキャップ（２）の開蓋状態の仰角が１８０°であると、オーバーキャップ（２）を閉蓋状態にするために揺動を開始するときの抵抗力が大きくなるので、必ずしも開蓋状態の仰角が１８０°である必要はない。しかし、開蓋状態の仰角が余り小さくなると、開蓋状態での前記オフセット（偏位）ｈ及びｖが小さくなる結果、オーバーキャップ（２）の開閉にメリハリ感が少なくなったり、オーバーキャップ（２）を確実な閉蓋状態とすることができなくなったり、反対に、安定した開蓋状態を維持しにくくなるばかりでなく、キャップ本体（１）の口部に立設する注出口（４）から出る内容物が、蓋開閉機構側に誤って注出され、オーバーキャップ（２）を汚すことがあるので好ましくない。そこで、オーバーキャップを安定した開蓋状態に維持することができ、開蓋状態の仰角が十分大きい、合成樹脂から一体に成形されたキャップが望まれていた。
【００２２】
一方、蓋開閉機構としてトグル構造を備える、合成樹脂から一体に成形されたキャップは、他の蓋開閉機構を備える蓋やキャップと同様に、内容物を充填した容器（以下、「充填容器」ということがある。）の製造工程において、内容物を容器に充填した後に、容器の口頚部に取り付けられる。容器へのキャップの取り付け装置としては、例えば、図１４に示されるような装置が知られている（特許文献４）。この装置においては、図示されないキャップ供給部（以下、「ホッパー」ということがある。）から順次送り出されてくるキャップ（ｃ）は、傾斜したシュート等のキャップ供給手段（ｄ）によって、整列しながら滑り移送され、受渡装置であるキャップ支持装置（Ｄ）を介して、キャッパー（ｅ）にキャップ（ｃ）が一個ずつ受け渡される。キャッパー（ｅ）は、グリッパー（ｆ）でキャップ（ｃ）を把持し、充填容器（ｂ）の上方に移動した後、グリッパー（ｆ）に把持されたキャップ（ｃ）を充填容器（ｂ）の口頚部に当接させ、キャップ（ｃ）を口頚部に嵌着または螺着する。次いで、通常、グリッパー（ｆ）に把持されたキャップ（ｃ）を回転させることにより、キャップ（ｃ）が充填容器（ｂ）の口頚部に螺合して口頚部に取り付けられるとともに、グリッパー（ｆ）によるキャップ（ｃ）の把持が開放されて、キャップ（ｃ）が取り付けられた充填容器（ｂ）が製造される。なお、キャップ供給手段（ｄ）としては、図示した傾斜状のもののほかに、ほぼ垂直にキャップ（ｃ）を供給するものや、スプロケットやギアの回転によりキャップ（ｃ）を供給するもの、キャップ（ｃ）を並列して移送するものやキャップ（ｃ）を上下に積み重ねた状態で移送するものなど、種々の装置が知られており、シュート等の径、形状または長さは、種々のものが知られている。
【００２３】
近年、生産性向上のために、充填容器の製造装置の高速化が進み、容器へのキャップ（ｃ）の取り付け装置も操作の高速化が求められている。それに伴い、キャップ供給手段（ｄ）においては、キャップ（ｃ）が、迅速かつ確実に、整列しながら移送されることが求められるようになった。
【００２４】
キャップ本体、オーバーキャップ及びトグル構造を備えるキャップ（ｃ）は、キャップ供給手段（ｄ）においては、通常、閉蓋状態で、供給、移送される。キャップ（ｃ）は、キャップ本体（１）及びオーバーキャップ（２）に加えて、キャップ本体（１）及びオーバーキャップ（２）を揺動可能に連結するトグル構造（３）を備えるので、通常、キャップ（ｃ）に突出部または突起部が存在する。キャップ供給手段（ｄ）において、キャップ（ｃ）が、キャップ供給手段（ｄ）の内面に接触したり、引っかかったりすることがあり、また、複数のキャップのトグル構造（３）が相互に干渉したりすることがあるため、迅速かつ確実な整列や移送が行われにくい場合がある。
【００２５】
キャップの迅速かつ確実な整列や滑り移送がしにくい結果、キャッパー（ｅ）に受け渡されるキャップ（ｃ）の姿勢や位置が所定範囲外であったり、場合によっては、キャップ供給手段（ｄ）内で、キャップが詰まったり、キャッパー（ｅ）へのキャップ（ｃ）の供給が滞ることにより、充填容器（ｂ）の製造装置が停止することがあるなどの問題点があるので、キャップ供給における良好な移送性の解決も求められるようになってきた。
【００２６】
一方、合成樹脂から一体に成形された容器については、容器内外表面の滑り性を改善するために、原料樹脂に、滑剤（スリップ剤）を添加することが行われている（特許文献５）。滑剤は、通常、原料樹脂に、マスターバッチ方式で添加されたり、練り込まれたりする。合成樹脂から一体に成形された容器が多層容器である場合は、表面層（最外層または最内層）に滑剤を添加することが多い。滑剤としては、例えば、脂肪酸アミドが汎用され、具体的には、オレイン酸アミド、ステアリン酸アミド、ベヘン酸アミド（ベヘニン酸アミド）などが使用される。これらの滑剤は、２種以上を混合して使用することも行われてきた。
【先行技術文献】
【特許文献】
【００２７】
【特許文献１】米国特許第３２８９８７７号明細書
【特許文献２】実開平２−６９８５７号公報
【特許文献３】特開２００７−２６１６６０号公報
【特許文献４】特開平８−１１９３８６号公報
【特許文献５】特開平６−７２４２２号公報
【発明の概要】
【発明が解決しようとする課題】
【００２８】
本発明の課題は、オーバーキャップを安定した開蓋状態に維持することができ、開蓋状態の仰角が十分大きく、かつ、スナップ性、耐久性及び操作性が良好であるとともに、容器へのキャップの取り付け工程において、キャップ供給における移送性が良好である、トグル構造を備える、合成樹脂から一体に成形されたキャップを提供することにある。
【課題を解決するための手段】
【００２９】
本発明者らは、上記の課題を解決することについて鋭意研究した結果、合成樹脂から一体に成形されたキャップにおいて、トグル構造の結合片の厚みを特定のものとし、かつ、該トグル構造を形成する樹脂材料の組成を特定のものとしたキャップとすることにより、課題を解決できることを見いだし、本発明を完成した。
【００３０】
すなわち、本発明によれば、容器の口頚部に取り付けられるキャップ本体、キャップ本体の天部を覆うオーバーキャップ、及び、キャップ本体に対してオーバーキャップを閉蓋状態と開蓋状態との間で揺動可能に連結するトグル構造を備える、合成樹脂から一体に成形されたキャップであって、以下のａ）〜ｃ）：
ａ）トグル構造は、キャップ本体に対してオーバーキャップを回動自在に支持する屈曲可能な結合片と、オーバーキャップの回動軸に沿い結合片の両側に配置される一対の支持部材とを有する；
ｂ）結合片は、
ｂ−１）両端部を備え、該両端部は、キャップ本体の外周面及びオーバーキャップの天板部にそれぞれ連結され、
ｂ−２）オーバーキャップの天板部の周縁の内方で連結する端部のみにおいて、オーバーキャップの天板部と連結し、
ｂ−３）オーバーキャップの天板部に連結する端部の近傍において、他の領域より断面厚みが薄い領域を有し、
かつ、
ｂ−４）オーバーキャップの天板部に連結する端部の近傍における他の領域より断面厚みが薄い領域において、オーバーキャップの天板部の外表面に連なる側の面に凹部を有する；及び、
ｃ）トグル構造が、不飽和cis構造炭素二重結合を有する脂肪酸アミド（Ａ）を１００〜４５００ｐｐｍ含有する合成樹脂からなる；
ことを特徴とするトグル構造を備えるキャップが提供される。なお、本発明において、「合成樹脂から一体に成形された」とは、合成樹脂に加えて、合成樹脂の成形に際して通常使用される添加剤や配合剤等を含有する樹脂材料から一体に成形されたことを意味する。
【００３１】
また、本発明によれば、実施の態様として、以下（１）〜（１６）のトグル構造を備えるキャップが提供される。
（１）キャップ本体、オーバーキャップ及びトグル構造が、不飽和cis構造炭素二重結合を有する脂肪酸アミド（Ａ）を１００〜４５００ｐｐｍ含有する合成樹脂からなる前記のトグル構造を備えるキャップ。
（２）不飽和cis構造炭素二重結合を有する脂肪酸アミド（Ａ）が、以下の（Ａ１）、（Ａ２）及び（Ａ３）：
（Ａ１）Ｈ２Ｎ−ＣＯ−（−ＣＨ２−）ｎ−ＣＨ＝ＣＨ−（−ＣＨ２−）ｎ−ＣＨ３（ただし、ｎは、６≦ｎ≦１０の範囲の整数）；
（Ａ２）Ｈ２Ｎ−ＣＯ−（−ＣＨ２−）ｍ−２−ＣＨ＝ＣＨ−（−ＣＨ２−）ｍ−ＣＨ３（ただし、ｍは、６≦ｍ≦１０の範囲の整数）；及び
（Ａ３）Ｈ２Ｎ−ＣＯ−（−ＣＨ２−）ｋ＋４−ＣＨ＝ＣＨ−（−ＣＨ２−）ｋ−ＣＨ３（ただし、ｋは、６≦ｋ≦１０の範囲の整数）；
からなる群より選ばれる一つの式で表される少なくとも１種の脂肪酸アミドを含有する前記のトグル構造を備えるキャップ。
（３）不飽和cis構造炭素二重結合を有する脂肪酸アミド（Ａ）が、前記の（Ａ１）の式で表される脂肪酸アミドと、前記の（Ａ２）または（Ａ３）の式で表される少なくとも１種の脂肪酸アミドとの混合物である前記のトグル構造を備えるキャップ。
（４）前記の（Ａ２）の式で表される脂肪酸アミドにおけるｍが、ｍ＝ｎ＋１またはｍ＝ｎ−１である前記のトグル構造を備えるキャップ。
（５）前記の（Ａ３）の式で表される脂肪酸アミドにおけるｋが、ｋ＝ｎである前記のトグル構造を備えるキャップ。
（６）不飽和cis構造炭素二重結合を有する脂肪酸アミド（Ａ）が、前記の（Ａ１）の式で表される脂肪酸アミドと、以下の（Ａ１１）：
（Ａ１１）Ｈ２Ｎ−ＣＯ−(−ＣＨ２−)ｊ−ＣＨ＝ＣＨ−(−ＣＨ２−)ｊ−ＣＨ３（ただし、ｊは、６≦ｊ≦１０の範囲の整数であり、ｊ≠ｎである。）；
の式で表される脂肪酸アミドとの混合物である前記のトグル構造を備えるキャップ。
（７）不飽和cis構造炭素二重結合を有する脂肪酸アミド（Ａ）が、分子構造中に不飽和cis構造の炭素二重結合を２結合〜４結合有する化合物を含有する前記のトグル構造を備えるキャップ。
（８）不飽和cis構造炭素二重結合を有する脂肪酸アミド（Ａ）を含有する合成樹脂が、更に飽和脂肪酸アミドを含有する前記のトグル構造を備えるキャップ。
（９）合成樹脂が、ポリオレフィンを含有する前記のトグル構造を備えるキャップ。
（１０）ポリオレフィンが、プロピレン系樹脂である前記のトグル構造を備えるキャップ。
（１１）結合片が、略Ｌ字形の輪郭形状を有する前記のトグル構造を備えるキャップ。
（１２）結合片が、湾曲した輪郭形状を有する前記のトグル構造を備えるキャップ。
（１３）凹部が、直線状の溝である前記のトグル構造を備えるキャップ。
（１４）直線状の溝が、前記他の領域より断面厚みが薄い領域の断面厚みに対して、５〜３０％の比率の範囲の深さを有する溝である前記のトグル構造を備えるキャップ。
（１５）トグル構造が、２以上の結合片を有する前記のトグル構造を備えるキャップ
（１６）閉蓋状態で熱固定されてなる前記のトグル構造を備えるキャップ。
【発明の効果】
【００３２】
本発明によれば、容器の口頚部に取り付けられるキャップ本体、キャップ本体の天部を覆うオーバーキャップ、及び、キャップ本体に対してオーバーキャップを閉蓋状態と開蓋状態との間で揺動可能に連結するトグル構造を備える、合成樹脂から一体に成形されたキャップであって、以下のａ）〜ｃ）：
ａ）トグル構造は、キャップ本体に対してオーバーキャップを回動自在に支持する屈曲可能な結合片と、オーバーキャップの回動軸に沿い結合片の両側に配置される一対の支持部材とを有する；
ｂ）結合片は、
ｂ−１）両端部を備え、該両端部は、キャップ本体の外周面及びオーバーキャップの天板部にそれぞれ連結され、
ｂ−２）オーバーキャップの天板部の周縁の内方で連結する端部のみにおいて、オーバーキャップの天板部と連結し、
ｂ−３）オーバーキャップの天板部に連結する端部の近傍において、他の領域より断面厚みが薄い領域を有し、
かつ、
ｂ−４）オーバーキャップの天板部に連結する端部の近傍における他の領域より断面厚みが薄い領域において、オーバーキャップの天板部の外表面に連なる側の面に凹部を有する；及び、
ｃ）トグル構造が、不飽和cis構造炭素二重結合を有する脂肪酸アミド（Ａ）を１００〜４５００ｐｐｍ含有する合成樹脂からなる；
ことを特徴とするトグル構造を備えるキャップであることによって、オーバーキャップを安定した開蓋状態に維持することができ、開蓋状態の仰角が十分大きく、かつ、スナップ性、耐久性及び操作性が良好であるとともに、容器へのキャップの取り付け工程において、キャップ供給における移送性が良好である、トグル構造を備えるキャップを提供することができる、という効果を奏する。
【図面の簡単な説明】
【００３３】
【図１】トグル構造を備えるキャップの閉蓋状態における斜視図である。
【図２】トグル構造を備えるキャップの開蓋状態における斜視図である。
【図３】閉蓋状態のトグル構造を備えるキャップを容器に装着したときの断面図である。
【図４】開蓋状態のトグル構造を備えるキャップを容器に装着したときの断面図である。
【図５】トグル構造を備えるキャップの開蓋状態における平面図である。
【図６】射出成形によって、仰角１８０°の開蓋状態で一体に成形されたトグル構造を備えるキャップの断面図である。
【図７】結合片がオーバーキャップの天板部と連結する端部の近傍における、結合片の拡大断面図である。
【図８】従来例である閉蓋状態の三点ヒンジ機構を備えるキャップを容器に装着したときの断面図である。
【図９】従来例である開蓋状態の三点ヒンジ機構を備えるキャップを容器に装着したときの断面図である。
【図１０】従来例である三点ヒンジ機構を備えるキャップの平面図である。
【図１１】トグル構造を備える蓋開閉機構の従来例を示す平面図である。
【図１２】従来例のトグル構造を備える蓋開閉機構の開蓋状態における線１０５−１０５での断面図である。
【図１３】従来例のトグル構造を備える蓋開閉機構の閉蓋状態における線１０５−１０５での断面図である。
【図１４】キャップ装着装置の一例を示す図である。
【発明を実施するための形態】
【００３４】
Ｉ．トグル構造を備えるキャップ
本発明のトグル構造を備えるキャップは、容器の口頚部に取り付けられるキャップ本体（１）、キャップ本体（１）の天部を覆うオーバーキャップ（２）、及び、キャップ本体（１）に対してオーバーキャップ（２）を閉蓋状態と開蓋状態との間で揺動可能に連結するトグル構造（３）を備える、合成樹脂から一体に成形された、トグル構造を備えるキャップである。なお、本発明を図面（図１〜７）を参照しつつ説明するに当たっては、図面中の番号及び記号は、先に従来技術の説明において使用したものと同じものを用いる。また、図面は、本発明を理解するために、縮尺や形状を、強調または省略して記載している場合がある。
【００３５】
１．キャップ本体
容器の口頚部に取り付けられるキャップ本体（１）は、容器の口頚部に、嵌合または螺合により、直接取り付けられるカップ状の部材である。キャップ本体（１）は、通常、図３、４及び６に示すように、容器の口頚部を囲む略円筒状の部分と、該容器の口頚部の先端面（上端）に当接する天板部分とを、更に有してもよい。キャップ本体（１）の天板部分の中央部には開口部が形成されており、この開口部が、容器の内容物を注出するための注出口（４）を形成する。キャップ本体（１）の天板部分には、注出口（４）を囲むようにして略円筒状部材を突設してもよく、これにより、容器の内容物を注出することが容易となる。なお、容器の内容物の腐敗防止の観点から、必要に応じて、容器の内容物が接触する天板部分の内面に、酸素ガスバリヤー性の単層または多層のシートまたはフィルム（図示せず）を配設してもよい。キャップ本体（１）の内周面に、容器の口頚部外周面と螺合するためのネジ部（１ａ）を設け、外周面には、滑り防止のためのローレット加工（刻み加工）を施してもよい。
【００３６】
本発明のトグル構造を備えるキャップにおけるキャップ本体（１）の大きさは特に限定されないが、通常、口頚部を囲む略円筒状の部分は、径（外径及び内径）１０〜８０ｍｍ、高さ５〜５０ｍｍ程度の大きさであり、また、キャップ本体（１）の厚みは、２００μｍ〜４ｍｍ程度〔ネジ部（１ａ）の高さを含まない。〕である。オーバーキャップ（２）及びトグル構造（３）の大きさや厚みは、キャップ本体（１）の大きさに対応して、定めることができる。
【００３７】
２．オーバーキャップ
キャップ本体（１）の天部を覆うオーバーキャップ（２）は、キャップ本体（１）の天板部分を覆い、前記注出口（４）を閉じるためのものであり、トグル構造（３）を介して、キャップ本体（１）に対して揺動可能に取り付けられている。図２〜４に示すように、オーバーキャップ（２）の内面（図３に示す閉蓋状態においてキャップ本体（１）側となる面）には、閉蓋時にキャップ本体（１）の天板部分に形成した開口部に嵌合され、容器の内容物が注出口（４）から漏出することを防止する円筒状の部材を設けてもよい。また、所望により、オーバーキャップ（２）を閉蓋状態で維持するために、係止手段を設けてもよい。係止手段の形状は、特に限定されず、例えば、図示するように、キャップ本体（１）の上部に設けた段部とオーバーキャップ（２）の内周面とが、弾性変形を利用する係止関係となるようにしてもよいし、また、キャップ本体（１）の天板部分の外周部に係止リングを設け、オーバーキャップ（２）の内周面とが、弾性変形を利用する係止関係となるようにしてもよい。
【００３８】
オーバーキャップ（２）の天板部（２ａ）には、後述のとおり、トグル構造（３）の結合片（３ａ）が、両端部（３ａ１、３ａ２）を屈曲点として揺動することが可能なように、結合片（３ａ）の幅とほぼ等しい幅で周縁方向に延在する切欠部（スリット）が設けられている。
【００３９】
３．トグル構造
本発明のトグル構造を備えるキャップは、キャップ本体（１）に対してオーバーキャップ（２）を閉蓋状態と開蓋状態との間で揺動可能に連結するトグル構造（３）を備えるものである。該トグル構造（３）自体は、蓋の開閉機構として使用することが本出願前に知られたものであり、キャップ本体（１）に対してオーバーキャップ（２）を回動自在に支持する屈曲可能な結合片（３ａ）と、オーバーキャップ（２）の回動軸に沿い結合片（３ａ）の両側に配置される一対の支持部材（３ｂ）とを有するものである。
【００４０】
４．結合片
本発明におけるトグル構造（３）が有する結合片（３ａ）は、
両端部（３ａ１、３ａ２）を備え、該両端部（３ａ１、３ａ２）は、キャップ本体（１）の外周面及びオーバーキャップ（２）の天板部（２ａ）にそれぞれ連結され、
オーバーキャップ（２）の天板部（２ａ）の周縁の内方で連結する端部（３ａ１）のみにおいて、オーバーキャップ（２）の天板部（２ａ）と連結し、
オーバーキャップ（２）の天板部（２ａ）に連結する端部（３ａ１）の近傍において、他の領域より断面厚みが薄い領域を有し、かつ、
オーバーキャップ（２）の天板部（２ａ）に連結する端部（３ａ１）の近傍における他の領域より断面厚みが薄い領域において、オーバーキャップ（２）の天板部（２ａ）の外表面に連なる側の面に凹部（３ａ１１）を有するものである。
【００４１】
結合片（３ａ）は、両端部、すなわち２つの端部（３ａ１、３ａ２）を備え、該両端部（３ａ１、３ａ２）の間に延在し、屈曲可能であって、オーバーキャップ（２）を回動自在に支持する。両端部（３ａ１、３ａ２）は、キャップ本体（１）の外周面及び前記オーバーキャップ（２）の天板部（２ａ）にそれぞれ連結されている。図示した具体例においては、結合片（３ａ）の端部（３ａ１）は、前記オーバーキャップ（２）の天板部（２ａ）に連結しており、該端部（３ａ１）は、オーバーキャップ（２）の回動軸に沿い結合片（３ａ）の両側にある一対の支持部材（３ｂ）の中心点に対して、水平方向にｈ、鉛直方向にｖだけオフセット（偏位）されている。また、結合片（３ａ）の他の端部（３ａ２）は、キャップ本体（１）の外周面に連結されている。この具体例では、両端部（３ａ１、３ａ２）と、キャップ本体（１）の外周面及びオーバーキャップ（２）の天板部（２ａ）との連結部の形状は、いずれも略直線状であり、該連結部の長さは結合片（３ａ）の幅と同一である。
【００４２】
〔結合片の幅〕
結合片（３ａ）の幅は、オーバーキャップ（２）の径に対して、通常０．１〜０．５、好ましくは０．１５〜０．４、より好ましくは０．２〜０．３５の比率の範囲で定めることができる。結合片（３ａ）の幅が小さすぎると、オーバーキャップ（２）の揺動に捩れが生じて、きちんと蓋が閉まらず、内容物がこぼれることがあったり、トグル構造（３）を備えるキャップの耐久性が低下したりすることがある。結合片（３ａ）の幅が大きすぎると、オーバーキャップ（２）を開閉するために揺動を開始するときの抵抗力や転回点（思案点）を過ぎた後の引張力が大きくなり、スナップ性やクリック感が悪くなることがある。また、トグル構造（３）が、２以上の結合片（３ａ）を有することもでき、この場合は、２以上の結合片（３ａ）の幅の合計が、上記の範囲に入るようにすればよい。
【００４３】
〔結合片の厚み〕
結合片（３ａ）の厚みは、キャップ本体（１）に対してオーバーキャップ（２）を閉蓋状態と開蓋状態との間で揺動可能に連結することができる限り、特に制限がないが、先に述べたオーバーキャップ（２）を開閉するために揺動を開始するときの抵抗力や転回点（思案点）を過ぎた後の引張力、及び、結合片（３ａ）の強度、成形加工上の観点などから、オーバーキャップ（２）の天板部（２ａ）の厚みに対して、通例０．１〜２の比率、好ましくは０．１５〜１．５、より好ましくは０．２〜１．２の比率となるように定めればよい。キャップの取り扱い性や成形加工上の観点からは、結合片（３ａ）の大半を占める部位、すなわち、結合片（３ａ）の主要部の厚みは、オーバーキャップ（２）の天板部（２ａ）の厚みに対して０．８〜１．１程度、特に好ましくは０．９〜１．０５程度とすることが好ましい。なお、結合片（３ａ）の主要部とは、結合片（３ａ）の両端部（３ａ１、３ａ２）の間に延在する領域であって、後に詳述するように、両端部（３ａ１、３ａ２）、オーバーキャップ（２）の天板部（２ａ）に連結する端部の近傍において、他の領域より断面厚みが薄い領域、及び、前記オーバーキャップ（２）の天板部（２ａ）に連結する端部の近傍における他の領域より断面厚みが薄い領域において、オーバーキャップ（２）の天板部（２ａ）の外表面に連なる側の面に有する凹部（３ａ１１）以外の領域を意味する。
【００４４】
〔他の領域より断面厚みが薄い領域〕
結合片（３ａ）の厚みは、部分的に異なるようにしてもよい。特に、後に詳述する結合片（３ａ）が、オーバーキャップ（２）の天板部（２ａ）に連結する端部（３ａ１）の近傍において、他の領域より断面厚みが薄い領域を有することによって、キャップ本体（１）に対するオーバーキャップ（２）の閉蓋状態と開蓋状態との間での揺動を、一層容易なものとすることができる。オーバーキャップ（２）の天板部（２ａ）に連結する端部（３ａ１）の近傍において、他の領域より断面厚みが薄い領域における結合片（３ａ）の厚みは、結合片（３ａ）の主要部（「他の領域」に相当する。）の厚みに対して、通常３０〜９５％、好ましくは４０〜９０％、より好ましくは５０〜８５％の厚みとなるようにすればよい。オーバーキャップ（２）の天板部（２ａ）に連結する端部（３ａ１）の近傍において、他の領域より断面厚みが薄い領域における結合片（３ａ）の厚みが小さすぎると、該端部（３ａ１）の強度が不足し、キャップの耐久性が低下することがある。他方、前記他の領域より断面厚みが薄い領域における結合片（３ａ）の厚みが大きすぎると、キャップ本体（１）に対するオーバーキャップ（２）の閉蓋状態と開蓋状態との間での揺動がしにくくなることがある。
【００４５】
また、本発明におけるトグル構造（３）が有する結合片（３ａ）は、オーバーキャップ（２）の天板部（２ａ）の周縁の内方で連結する端部（３ａ１）のみにおいて、オーバーキャップ（２）の天板部（２ａ）と連結している。すなわち、結合片（３ａ）の前記端部（３ａ１）以外の箇所は、オーバーキャップ（２）の天板部（２ａ）と連結していない。先に述べたとおり、オーバーキャップ（２）の天板部（２ａ）には、結合片（３ａ）の幅とほぼ等しい幅で周縁方向に延在する切欠部（スリット）が設けられているので、結合片（３ａ）は、前記端部（３ａ１）を支点として、前記切欠部（スリット）と干渉することなく、前記切欠部（スリット）によって形成される空間内で屈曲することができ、これに伴って、オーバーキャップ（２）は、閉蓋状態と開蓋状態との間で揺動することが可能となる。
【００４６】
〔結合片の輪郭形状〕
本発明におけるトグル構造（３）が有する結合片（３ａ）は、両端部（３ａ１、３ａ２）の間に延在し、屈曲可能であれば、特に、両端部（３ａ１、３ａ２）の間に延在する輪郭形状に制限はなく、図示するように略Ｌ字型の輪郭形状を有する結合片のほか、湾曲した輪郭形状を有する結合片などを使用することができる。略Ｌ字型の輪郭形状における折れ曲がり部の位置や、湾曲した輪郭形状における曲率半径が最も小さい部分の位置を調整することによって、オーバーキャップ（２）の開蓋状態の仰角、スナップ性や操作性を更にある程度調整できることがある。
【００４７】
〔オーバーキャップの天板部の外表面に連なる側の面に有する凹部〕
さらに、本発明におけるトグル構造（３）が有する結合片（３ａ）は、前記オーバーキャップ（２）の天板部（２ａ）に連結する端部（３ａ１）の近傍における他の領域より断面厚みが薄い領域において、オーバーキャップ（２）の天板部（２ａ）の外表面に連なる側の面に凹部（３ａ１１）を有することにより、オーバーキャップ（２）を安定した開蓋状態に維持することができ、開蓋状態の仰角が十分に大きく、かつ、スナップ性、耐久性及び操作性が良好なものとすることができる。スナップ性、耐久性及び操作性が良好な開蓋状態の仰角は、好ましくは１５０〜１８０°、より好ましくは１５２〜１７７°、更に好ましくは１５５〜１７５°の範囲となるようにすればよい。なお、オーバーキャップ（２）の天板部（２ａ）の外表面とは、図３に示す閉蓋状態のキャップにおいてオーバーキャップ（２）の天板部（２ａ）の上側の面を意味し、図４または図６に示す開蓋状態のキャップにおいてオーバーキャップ（２）の天板部（２ａ）の下側の面を意味する。
【００４８】
前記の端部（３ａ１）の近傍における他の領域より断面厚みが薄い領域において、オーバーキャップ（２）の天板部（２ａ）の外表面に連なる側の面に有する凹部（３ａ１１）は、特に形状が限定されず、凹み、窪み、溝その他の形状のものとすることができる。該凹み、窪み、溝その他の形状の凹部（３ａ１１）は、前記の端部（３ａ１）の近傍における他の領域より断面厚みが薄い領域において、離散的に配置してもよく、その位置、大きさや数は、適宜定めることができるが、図７に示した前記の端部（３ａ１）の近傍における結合片（３ａ）の断面図のように、好ましくは線状、より好ましくは直線状、特に好ましくはオーバーキャップ（２）の回動軸を含む面において、該回動軸と略平行に延びる直線状に配置すればよい。最も好ましくは、凹部（３ａ１１）は、直線状の溝である。凹部（３ａ１１）、特に好ましくは直線状の溝の断面形状は、特に限定されず、円弧状、半円状、Ｖ字状、Ｕ字状、台形状、三角形状、四角形状やこれらを隅取りした形状など種々の断面形状を採用することができ、さらに、円弧の一部または全部や、Ｖ字、台形または三角形等の辺の一部または全部を襞状としてもよいし、小さな凹凸を設けてもよい。
【００４９】
前記の凹部（３ａ１１）の深さは、前記オーバーキャップ（２）の天板部（２ａ）に連結する端部（３ａ１）の近傍における他の領域より断面厚みが薄い領域の断面厚みに対して、通常５〜３０％、好ましくは１０〜２５％、より好ましくは１５〜２０％の範囲である。凹部（３ａ１１）の深さが小さすぎると、オーバーキャップ（２）を安定した開蓋状態に維持することができなくなったり、開蓋状態の仰角が小さくなったり、スナップ性、耐久性及び操作性が良好なものでなくなったりする。逆に、凹部（３ａ１１）の深さが大きすぎると、オーバーキャップ（２）の天板部（２ａ）に連結する端部（３ａ１）の近傍における他の領域より断面厚みが薄い領域の強度が不足し、キャップの耐久性が低下したり、安定した開蓋状態に維持できなくなったりして、場合によっては開蓋状態の仰角が１８０°を超えるようになり、オーバーキャップ（２）を閉蓋状態に復帰するように揺動させる際の抵抗力が大きくなることがある。したがって、先に述べたように、凹部（３ａ１１）として最も好ましいものである直線状の溝は、前記他の領域より断面厚みが薄い領域の断面厚みに対して、５〜３０％の比率の範囲の深さを有する溝であることが好ましい。
【００５０】
〔結合片の他の端部〕
結合片（３ａ）の、キャップ本体（１）の外周面に連結されている他の端部（３ａ２）は、キャップ本体（１）に対してオーバーキャップ（２）を閉蓋状態と開蓋状態との間で揺動する際に、揺動を妨げないよう屈曲することができる限り、該端部（３ａ２）の近傍に、結合片（３ａ）の主要部の厚みより断面厚みが薄い領域を有する必要は必ずしもないが、断面厚みが薄い領域を有することによって、オーバーキャップ（２）の開蓋状態の仰角、スナップ性や操作性を更にある程度調整できることがある。
【００５１】
５．支持部材
本発明におけるトグル構造（３）が有する支持部材（３ｂ）は、オーバーキャップ（２）の回動軸に沿い結合片（３ａ）の両側に配置される一対の支持部材（３ｂ）である。支持部材（３ｂ）は、キャップ本体（１）に対してオーバーキャップ（２）を閉蓋状態と開蓋状態との間で揺動させることができ、また、結合片（３ａ）の回動や屈曲を妨げることがなければ、その形状、大きさや厚みに特に限定はなく、キャップ本体（１）及び／またはオーバーキャップ（２）からそれぞれの一部として延在するものでもよい。
【００５２】
ＩＩ．合成樹脂から一体に成形されたキャップ
本発明のトグル構造を備えるキャップは、キャップ本体（１）、オーバーキャップ（２）、及び、キャップ本体（１）に対してオーバーキャップ（２）を閉蓋状態と開蓋状態との間で揺動可能に連結するトグル構造（３）を備える、合成樹脂から一体に成形されたキャップである。なお、先に述べたとおり、「合成樹脂」とは、合成樹脂に加えて、添加剤や配合剤等を含有する樹脂材料を意味する。
【００５３】
キャップ本体（１）、オーバーキャップ（２）、及び、トグル構造（３）を形成する樹脂材料の組成は、同一でもよいし、異なってもよいが、成形性や取り扱い性等の観点から、同一の組成とすることが好ましい。また、キャップ本体（１）、オーバーキャップ（２）、及び／または、トグル構造（３）のそれぞれについても、樹脂材料の組成は、均一の組成であってもよいし、それぞれにおいて不均一な組成のものであってもよい。樹脂の組成が連続的に変化する、いわゆる傾斜材料であってもよい。例えば、トグル構造（３）の結合片（３ａ）と支持部材（３ｂ）の組成は、同一でもよいし、異なるものでもよい。なお、キャップ本体（１）、オーバーキャップ（２）、または、トグル構造（３）は、単層でも、積層でもよく、例えば、酸素ガスバリヤー性のシートやフィルム、補強シートやフィルム等を積層したものでもよい。
【００５４】
１．合成樹脂
本発明のトグル構造を備えるキャップは、キャップ本体（１）、オーバーキャップ（２）、及び、トグル構造（３）を備える、合成樹脂から一体に成形されたキャップである。該合成樹脂としては、従来、合成樹脂製のキャップ、特にキャップや、合成樹脂製成形容器において通常使用される合成樹脂を採用することができる。具体的には、エチレン系樹脂やプロピレン系樹脂等のポリオレフィン；ポリエチレンテレフタレート、ポリグリコール酸やポリ乳酸等のポリエステル；ナイロン６６やナイロン６１２等のポリアミド；ポリカーボネート；などを主たる樹脂成分として含有する合成樹脂を採用することができる。好ましくは、合成樹脂が、ポリオレフィンを主たる樹脂成分として含有するものである。
【００５５】
本発明のトグル構造を備えるキャップは、前記した主たる樹脂成分に加え、本発明の目的を損なわない範囲内において、所望により、エチレン・酢酸ビニル共重合体、エチレン・アクリル酸共重合体、エチレン・アクリル酸メチル共重合体、無水マレイン酸変性ポリオレフィンなどの他の樹脂成分を、改質剤または成形性改良剤として含有することができる。これら他の樹脂成分の含有量は、樹脂材料中の樹脂成分において、通常２０質量％以下、好ましくは１０質量％以下、より好ましくは５質量％以下である。
【００５６】
〔ポリオレフィン〕
本発明のトグル構造を備えるキャップを形成する合成樹脂として、好ましく使用されるポリオレフィンは、エチレン、プロピレン、ブテン、ペンテン等のオレフィン系単量体（以下、単に「オレフィン」ということがある。）の単独重合体または共重合体である。好ましくは、エチレン系樹脂またはプロピレン系樹脂であり、耐繰返し疲労性を重視するときには、プロピレン系樹脂を用いることができる。
【００５７】
〔エチレン系樹脂〕
エチレン系樹脂は、エチレンの単独重合体、または、エチレンを主成分とするエチレン共重合体であり、該共重合体は、エチレンと他のオレフィン及び／または他の不飽和単量体との共重合体である。好ましいエチレン系樹脂としては、低密度ポリエチレン、高密度ポリエチレン及びメタロセン触媒エチレン系ポリオレフィン等がある。
【００５８】
低密度ポリエチレンは、一般に、密度が０．９１０〜０．９３０ｇ／ｃｍ３のポリエチレンであり、好ましくは０．９１２〜０．９２８ｇ／ｃｍ３である。なお、ポリエチレンの密度は、ＪＩＳ  Ｋ６９２２−２に準拠して測定したものである。低密度ポリエチレンは、ＭＦＲ（温度１９０℃、荷重２１．１８Ｎで測定）が、通常１〜１００ｇ／１０分、好ましくは１０〜５０ｇ／１０分程度のものを使用することができる。また、分子量分布の指標である多分散度（Ｍｗ／Ｍｎ）が、通常１．２〜６、好ましくは１．５〜４の範囲にあるものが成形性の改善の点で有効である。なお、ポリエチレンのＭＦＲは、ＪＩＳ  Ｋ６９２２−２に準拠して測定したものであり、分子量分布の指標である多分散度（Ｍｗ／Ｍｎ）は、ＪＩＳ  Ｋ７２５２に準拠して測定したものである。
【００５９】
低密度ポリエチレンとしては、チーグラー・ナッタ触媒を用いて得られた高圧法ポリエチレン（軟質ポリエチレン）のほか、線状低密度ポリエチレン（ＬＬＤＰＥ）等のエチレンと他のオレフィンとの共重合体も使用することができる。低密度ポリエチレンとしては、合成品を使用することもできるが、市販品を使用してもよい。市販品としては、日本ポリエチレン株式会社製のノバテックＬＤ（登録商標）、三井・デュポンポリケミカル株式会社製の低密度ポリエチレンなどがある。
【００６０】
高密度ポリエチレンは、一般に、密度が０．９４２ｇ／ｃｍ３以上のポリエチレンである。通常は、密度が０．９８０ｇ／ｃｍ３以下のポリエチレンであり、好ましくは、０．９４５〜０．９７０ｇ／ｃｍ３、より好ましくは０．９４８〜０．９６５ｇ／ｃｍ３である。高密度ポリエチレンは、ＭＦＲ（温度１９０℃、荷重２１．１８Ｎで測定）が、通常１〜１００ｇ／１０分、好ましくは１０〜５０ｇ／１０分程度のものを使用することができる。また、多分散度（Ｍｗ／Ｍｎ）が、通常１．２〜６、好ましくは１．５〜４の範囲にあるものが成形性の改善の点で有効である。高密度ポリエチレンは、合成品を使用することができるが、市販品の中から選択して使用することもできる。市販品としては、α−オレフィンの立体規則性重合用触媒として周知である、チーグラー・ナッタ触媒（以下、「チーグラー触媒」ということもある。）を用いて得られた低圧法高密度ポリエチレンである、日本ポリエチレン株式会社製のノバテックＨＤ（登録商標）、株式会社プライムポリマー製のハイゼックス（登録商標）などがある。
【００６１】
メタロセン触媒エチレン系ポリオレフィンは、メタロセン触媒を用いて得られたエチレン系樹脂を意味し、エチレン、または、エチレンを主成分とし、α−オレフィンを副成分とする混合単量体を、メタロセン触媒の存在下に重合させることにより得られるエチレン系樹脂である。したがって、メタロセン触媒エチレン系ポリオレフィンは、メタロセン触媒の存在下で重合反応を行って得られるポリエチレンまたはエチレン・α−オレフィン共重合体を含むものである。α−オレフィンとしては、炭素数が３〜１０の範囲にあるものが好ましく、プロピレン、ブテン−１、ペンテン−１、ヘキセン−１、４−メチルペンテン−１、ヘプテン−１、オクテン−１等を挙げることができる。これらのα−オレフィンは共重合体中に３〜１５モル％の量で存在するのが好ましい。
【００６２】
メタロセン触媒エチレン系ポリオレフィンは、分子量分布が狭いのが特徴であり、本発明においては、多分散度（Ｍｗ／Ｍｎ）が通常１．２〜６、好ましくは１．５〜４であるものが使用される。なお、成形性を改善する目的で、重合時またはその後の工程にて比較的長鎖の分岐を導入したものも好適に使用される。また、メタロセン触媒エチレン系ポリオレフィンは、通常、密度が０．８９０〜０．９２０ｇ／ｃｍ３、好ましくは０．８９２〜０．９１８ｇ／ｃｍ３程度であり、ＭＦＲ（温度１９０℃、荷重２１．１８Ｎで測定）が、通常１〜１００ｇ／１０分、好ましくは１０〜５０ｇ／１０分程度のものを使用することができる。メタロセン触媒エチレン系ポリオレフィンは、合成品を使用することができるが、市販品の中から選択して使用することもできる。市販品としては、住友化学株式会社製のエクセレン（登録商標）、日本ポリエチレン株式会社製のハーモレックス（登録商標）などがある。
【００６３】
〔プロピレン系樹脂〕
本発明において、特に好ましく使用されるプロピレン系樹脂は、プロピレンの単独重合体、または、プロピレンを主成分とするプロピレン共重合体であり、該共重合体は、プロピレンと、エチレン等の他のオレフィン（α−オレフィン）及び／または他の不飽和単量体との共重合体である。好ましいプロピレン系樹脂としては、チーグラー触媒プロピレンホモ重合体またはチーグラー触媒プロピレンランダム共重合体、メタロセン触媒プロピレンホモ重合体またはメタロセン触媒プロピレンランダム共重合体、メタロセン触媒プロピレン系ブロック共重合体等がある。
【００６４】
チーグラー触媒プロピレンホモ重合体、または、チーグラー触媒プロピレンランダム共重合体は、チーグラー・ナッタ触媒を用いて得られた、プロピレンホモ重合体、または、プロピレンランダム共重合体である。チーグラー触媒プロピレンランダム共重合体は、共重合体中におけるプロピレンモノマー単位の含有率が、１００〜９４質量％（ただし１００質量％を除く。）、好ましくは９９．７〜９５質量％、より好ましくは９９．５〜９５．５質量％であり、α−オレフィンモノマー単位の含有率が、０〜６質量％（ただし０質量％を除く）、好ましくは０．３〜５質量％、より好ましくは０．５〜４．５質量％の割合であるランダム共重合体である。プロピレンと共重合されるα−オレフィンとしては、エチレン及び／または炭素数４〜２０のα−オレフィンなどが挙げられ、具体的には、エチレン、ブテン−１、ペンテン−１、ヘキセン−１、オクテン−１、４−メチルペンテン−１等を挙げることができる。該α−オレフィンは、２種以上を併用することもできる。
【００６５】
チーグラー触媒プロピレンホモ重合体、または、チーグラー触媒プロピレンランダム共重合体は、密度が、通常０．８８０〜０．９３０ｇ／ｃｍ３、好ましくは０．８８５〜０．９２５ｇ／ｃｍ３の範囲であり、ＭＦＲ（温度１９０℃、荷重２１．１８Ｎで測定）が、通常１〜１００ｇ／１０分、好ましくは１０〜５０ｇ／１０分程度のものを使用することができる。また、多分散度（Ｍｗ／Ｍｎ）は、通常１．２〜６、好ましくは１．５〜４の範囲にあるものが成形性の改善等の点で有効である。チーグラー触媒プロピレンホモ重合体、または、チーグラー触媒プロピレンランダム共重合体としては、合成品を使用することもできるが、市販品を使用してもよい。市販品としては、例えば、日本ポリプロ株式会社製のノバテックＰＰ（登録商標）、住友化学株式会社製の住友ノーブレン（登録商標）、サンアロマー株式会社製のサンアロマー（登録商標）、プライムポリマー株式会社製のプライムポリプロ（登録商標）などがある。
【００６６】
メタロセン触媒プロピレンホモ重合体、または、メタロセン触媒プロピレンランダム共重合体は、メタロセン触媒を用いて得られた、プロピレンホモ重合体、または、プロピレンランダム共重合体である。メタロセン触媒プロピレンランダム共重合体は、共重合体中におけるプロピレンモノマー単位の含有率が、１００〜９４質量％（ただし１００質量％を除く。）、好ましくは９９．７〜９５質量％、より好ましくは９９．５〜９５．５質量％であり、α−オレフィンモノマー単位の含有率が、０〜６質量％（ただし０質量％を除く）、好ましくは０．３〜５質量％、より好ましくは０．５〜４．５質量％の割合であるランダム共重合体である。プロピレンと共重合されるα−オレフィンとしては、エチレン及び／または炭素数４〜２０のα−オレフィンなどが挙げられ、具体的には、エチレン、ブテン−１、ペンテン−１、ヘキセン−１、オクテン−１、４−メチルペンテン−１等を挙げることができる。該α−オレフィンは、２種以上を併用することもできる。
【００６７】
メタロセン触媒プロピレンホモ重合体、または、メタロセン触媒プロピレンランダム共重合体は、通常、密度が０．８８０〜０．９３０ｇ／ｃｍ３、好ましくは０．８８５〜０．９２５ｇ／ｃｍ３程度であり、ＭＦＲ（温度１９０℃、荷重２１．１８Ｎで測定）が、通常１〜１００ｇ／１０分、好ましくは１０〜５０ｇ／１０分程度のものを使用することができる。また、多分散度（Ｍｗ／Ｍｎ）が、通常１．２〜６、好ましくは１．５〜４の範囲にあるものが成形性の改善の点で有効である。メタロセン触媒プロピレンホモ重合体、または、メタロセン触媒プロピレンランダム共重合体は、合成品を使用することができるが、市販品の中から選択して使用することもできる。市販品としては、例えば、日本ポリプロ株式会社製のウインテック（登録商標）などがある。
【００６８】
メタロセン触媒プロピレン系ブロック共重合体は、メタロセン触媒を用いて得られた、ポリプロピレンからなる重合体のブロックと、エチレン・プロピレン共重合体からなる重合体のブロックと、からなるブロック共重合体である。具体的には、ポリプロピレンからなる重合体のブロック（以下「ＰＰブロック」ということがある。）と、プロピレン・エチレン共重合体からなる重合体のブロック（以下「ＥＰブロック」ということがある。）とが、それぞれ１ブロック以上結合してなる、メタロセン触媒を用いて得られたブロック共重合体であって、ポリプロピレンの剛性を保持しつつ、プロピレン・エチレン共重合体により耐繰返し疲労性を改良した高剛性、耐衝撃性をバランスよく発揮する、それ自体公知のブロック共重合体である。
【００６９】
メタロセン触媒プロピレン系ブロック共重合体は、通常、密度が０．８８０〜０．９３０ｇ／ｃｍ３、好ましくは０．８８５〜０．９２５ｇ／ｃｍ３程度であり、ＭＦＲ（温度１９０℃、荷重２１．１８Ｎで測定）が、通常１〜１００ｇ／１０分、好ましくは１０〜５０ｇ／１０分程度のものを使用することができる。また、多分散度（Ｍｗ／Ｍｎ）が、通常１．２〜６、好ましくは１．５〜４の範囲にあるものが成形性の改善の点で有効である。メタロセン触媒プロピレン系ブロック共重合体は、合成品を使用することができるが、市販品の中から選択して使用することもできる。市販品としては、例えば、日本ポリプロ株式会社製のノバテックＰＰ（登録商標）、住友化学株式会社製の住友ノーブレン（登録商標）、サンアロマー株式会社製のサンアロマー（登録商標）、プライムポリマー株式会社製のプライムポリプロ（登録商標）、日本ポリエチレン株式会社製のカーネル（登録商標）などがある。
【００７０】
なお、合成樹脂から一体に成形されたキャップが、チーグラー触媒やメタロセン触媒を使用して得られた合成樹脂であることは、キャップから削りだした樹脂ペレット検体を、エネルギー分散型Ｘ線検出器を装着した走査型電子顕微鏡を使用して定性分析を行い、検体に残存する微量の触媒の元素種を検出し、周期律表第４周期の遷移金属である第ＩＶａ族のＴｉ、第４周期の遷移金属である第Ｖａ族のＶ若しくは第４周期の遷移金属である第ＶＩａ族のＣｒのエネルギーに相当する出現ピークを確認（チーグラー触媒）、または、周期律表第５周期の遷移金属である第ＩＶａ族のＺｒ若しくは第６周期の遷移金属である第ＩＶａ族のＨｆのエネルギーに相当するピークの存在を確認（メタロセン触媒）することにより、確認することができる。
【００７１】
２．不飽和cis構造炭素二重結合を有する脂肪酸アミド
本発明のトグル構造を備えるキャップは、トグル構造（３）が、不飽和cis構造炭素二重結合を有する脂肪酸アミド（Ａ）を１００〜４５００ｐｐｍ含有する合成樹脂からなる。すなわち、本発明のトグル構造を備えるキャップは、少なくともトグル構造（３）は、前記の合成樹脂に加えて、不飽和cis構造炭素二重結合を有する脂肪酸アミド（Ａ）を、トグル構造（３）を形成する合成樹脂の全質量に対して、１００〜４５００ｐｐｍ含有する。キャップ本体（１）、オーバーキャップ（２）及びトグル構造（３）が、不飽和cis構造炭素二重結合を有する脂肪酸アミド（Ａ）を１００〜４５００ｐｐｍ含有する合成樹脂からなるものとすることが好ましい。不飽和cis構造炭素二重結合を有する脂肪酸アミド（Ａ）（以下、「（Ａ）の不飽和脂肪酸アミド」ということがある。）とは、脂肪酸アミドの分子構造中に少なくとも１結合の炭素二重結合を有する不飽和脂肪酸アミドであって、該炭素二重結合のすべてが不飽和cis構造の炭素二重結合である不飽和脂肪族アミドである。
【００７２】
本発明のトグル構造を備えるキャップは、少なくともトグル構造（３）が、不飽和cis構造炭素二重結合を有する脂肪酸アミド（Ａ）を１００〜４５００ｐｐｍ含有する合成樹脂からなることによって、オーバーキャップ（２）を安定した開蓋状態に維持することができ、開蓋状態の仰角が十分に大きく、かつ、スナップ性、耐久性及び操作性が良好であるとともに、容器へのキャップの取り付け工程において、キャップ供給における移送性が良好である、合成樹脂から一体に成形されたキャップを提供することができる。（Ａ）の不飽和脂肪酸アミドの含有量は、好ましくは１１０〜４４００ｐｐｍ、より好ましくは１１５〜４３００ｐｐｍ、更に好ましくは１２０〜４２００ｐｐｍ、特に好ましくは１２５〜４１００ｐｐｍである。なお、前記（Ａ）の不飽和脂肪酸アミドが、後述するように２種類以上の不飽和cis構造炭素二重結合を有する脂肪酸アミドの混合物である場合は、脂肪酸アミドの合計含有量が上記の範囲に含まれる必要がある。
【００７３】
（Ａ）の不飽和脂肪酸アミドの含有量が上記の範囲であることにより、容器へのキャップの取り付け工程において、キャップ供給における移送性を良好なものとすることができる。（Ａ）の不飽和脂肪酸アミドの含有量が上記の範囲を外れると、容器へのキャップの取り付け工程において、キャップ供給手段内で、トグル構造を備えるキャップが詰まったり、キャッパーへのトグル構造を備えるキャップの供給が滞ったりすることにより、充填容器の製造装置が停止するなどのトラブルが生じるおそれもある。
【００７４】
脂肪酸アミド、特に不飽和結合を有する脂肪酸アミドは、合成樹脂の滑剤として機能することが知られているが、不飽和脂肪酸アミドが、trans構造の炭素二重結合を有するものであると、樹脂材料の均一配合が不十分となったり、該trans構造を有する不飽和脂肪酸アミドが、トグル構造（３）、及び、場合によってはキャップ本体（１）やオーバーキャップ（２）を含むキャップの外表面に、局所発泡による樹脂抜けを生じたり、析出したりすることがあり、その結果、トグル構造（３）等のキャップの外表面の表面光沢や触感が悪化したり、トグル構造を備えるキャップの滑り性が悪化して、容器へのキャップの取り付け工程において、キャップ供給における移送性が良好でなくなる場合がある。
【００７５】
（Ａ）の不飽和脂肪酸アミドは、好ましくは、分子構造中に不飽和cis構造の炭素二重結合を１結合有する不飽和脂肪酸アミドである。また、（Ａ）の不飽和脂肪酸アミドは、分子構造中に複数の不飽和cis構造の炭素二重結合を有する不飽和脂肪酸アミドでもよく、分子構造中に不飽和cis構造の炭素二重結合を、好ましくは６結合以下、より好ましくは５結合以下、更に好ましくは４結合以下有する化合物である。したがって、（Ａ）の不飽和脂肪酸アミドとしては、分子構造中に不飽和cis構造の炭素二重結合を２結合〜４結合有する不飽和cis構造炭素二重結合を有する化合物を含有するものでもよい。
【００７６】
〔分子構造中に不飽和cis構造の炭素二重結合を１結合有する不飽和脂肪酸アミド〕
不飽和cis構造の炭素二重結合を１結合有する（Ａ）の不飽和脂肪酸アミドとしては、例えば、以下の式（Ａ１）〜（Ａ３）：
（Ａ１）Ｈ２Ｎ−ＣＯ−（−ＣＨ２−）ｎ−ＣＨ＝ＣＨ−（−ＣＨ２−）ｎ−ＣＨ３（ただし、ｎは、６≦ｎ≦１０の範囲の整数）；
（Ａ２）Ｈ２Ｎ−ＣＯ−（−ＣＨ２−）ｍ−２−ＣＨ＝ＣＨ−（−ＣＨ２−）ｍ−ＣＨ３（ただし、ｍは、６≦ｍ≦１０の範囲の整数）；及び
（Ａ３）Ｈ２Ｎ−ＣＯ−（−ＣＨ２−）ｋ＋４−ＣＨ＝ＣＨ−（−ＣＨ２−）ｋ−ＣＨ３（ただし、ｋは、６≦ｋ≦１０の範囲の整数）；
からなる群より選ばれる一つの式で表される少なくとも１種の脂肪酸アミド化合物が挙げられる。（以下、（Ａ１）の式で表される脂肪酸アミドを、「式（Ａ１）の脂肪酸アミド」ということがあり、更に単に「式（Ａ１）」ということがある。（Ａ２）または（Ａ３）の式で表される脂肪酸アミドについても同様である。）
【００７７】
好ましい不飽和cis構造の炭素二重結合を１結合有する（Ａ）の不飽和脂肪酸アミドとしては、例えば、以下の式（Ａ１）〜（Ａ３）で表される化合物が挙げられる。
【００７８】
式（Ａ１）：Ｈ２Ｎ−ＣＯ−（−ＣＨ２−）ｎ−ＣＨ＝ＣＨ−（−ＣＨ２−）ｎ−ＣＨ３（ただし、ｎは、６≦ｎ≦１０の範囲の整数）
cis−8,9−hexadecenoamide〔Ｈ２Ｎ−ＣＯ−（−ＣＨ２−）６−ＣＨ＝ＣＨ−（−ＣＨ２−）６−ＣＨ３〕（ｎ＝６に相当）
cis−9,10−octadecenoamide〔Ｈ２Ｎ−ＣＯ−（−ＣＨ２−）７−ＣＨ＝ＣＨ−（−ＣＨ２−）７−ＣＨ３〕（ｎ＝７に相当）
cis−10, 11−eicosenoamide〔Ｈ２Ｎ−ＣＯ−（−ＣＨ２−）８−ＣＨ＝ＣＨ−（−ＣＨ２−）８−ＣＨ３〕（ｎ＝８に相当）
cis−11, 12− ethaeicosenoamide〔Ｈ２Ｎ−ＣＯ−（−ＣＨ２−）９−ＣＨ＝ＣＨ−（−ＣＨ２−）９−ＣＨ３〕（ｎ＝９に相当）
cis−12, 13− tetraeicosenoamide〔Ｈ２Ｎ−ＣＯ−（−ＣＨ２−）１０−ＣＨ＝ＣＨ−（−ＣＨ２−）１０−ＣＨ３〕（ｎ＝１０に相当）
【００７９】
式（Ａ２）：Ｈ２Ｎ−ＣＯ−（−ＣＨ２−）ｍ−２−ＣＨ＝ＣＨ−（−ＣＨ２−）ｍ−ＣＨ３（ただし、ｍは、６≦ｍ≦１０の範囲の整数）
cis−6,7−tetradecenoamide〔Ｈ２Ｎ−ＣＯ−（−ＣＨ２−）４−ＣＨ＝ＣＨ−（−ＣＨ２−）６−ＣＨ３〕（ｍ＝６に相当）
cis−7,8−hexadecenoamide〔Ｈ２Ｎ−ＣＯ−（−ＣＨ２−）５−ＣＨ＝ＣＨ−（−ＣＨ２−）７−ＣＨ３〕（ｍ＝７に相当）
cis−8,9−octadecenoamide〔Ｈ２Ｎ−ＣＯ−（−ＣＨ２−）６−ＣＨ＝ＣＨ−（−ＣＨ２−）８−ＣＨ３〕（ｍ＝８に相当）
cis−9,10−eicosenoamide〔Ｈ２Ｎ−ＣＯ−（−ＣＨ２−）７−ＣＨ＝ＣＨ−（−ＣＨ２−）９−ＣＨ３〕（ｍ＝９に相当）
cis−10, 11− ethaeicosenoamide〔Ｈ２Ｎ−ＣＯ−（−ＣＨ２−）８−ＣＨ＝ＣＨ−（−ＣＨ２−）１０−ＣＨ３〕（ｍ＝１０に相当）
【００８０】
式（Ａ３）：Ｈ２Ｎ−ＣＯ−（−ＣＨ２−）ｋ＋４−ＣＨ＝ＣＨ−（−ＣＨ２−）ｋ−ＣＨ３（ただし、ｋは、６≦ｋ≦１０の範囲の整数）
cis−12,13− eicosenoamide〔Ｈ２Ｎ−ＣＯ−（−ＣＨ２−）１０−ＣＨ＝ＣＨ−（−ＣＨ２−）６−ＣＨ３〕（ｋ＝６に相当）
cis−13,14−docosenoamide〔Ｈ２Ｎ−ＣＯ−（−ＣＨ２−）１１−ＣＨ＝ＣＨ−（−ＣＨ２−）７−ＣＨ３〕（ｋ＝７に相当）
cis−14,15− tetracosenoamide〔Ｈ２Ｎ−ＣＯ−（−ＣＨ２−）１２−ＣＨ＝ＣＨ−（−ＣＨ２−）８−ＣＨ３〕（ｋ＝８に相当）
cis−15,16−hexacosenoamide〔Ｈ２Ｎ−ＣＯ−（−ＣＨ２−）１３−ＣＨ＝ＣＨ−（−ＣＨ２−）９−ＣＨ３〕（ｋ＝９に相当）
cis−16,17− octacosenoamide〔Ｈ２Ｎ−ＣＯ−（−ＣＨ２−）１４−ＣＨ＝ＣＨ−（−ＣＨ２−）１０−ＣＨ３〕（ｋ＝１０に相当）
【００８１】
〔分子構造中に不飽和cis構造の炭素二重結合を２結合〜４結合有する不飽和脂肪酸アミド〕
また、分子構造中に不飽和cis構造の炭素二重結合を２結合〜４結合有する化合物である（Ａ）の不飽和脂肪酸アミドとしては、例えば、分子構造中に不飽和cis構造の炭素二重結合を４結合有する以下の化合物が挙げられる。
【００８２】
cis−5,6−8,9−11,12−14,15−arachidonic acid amide〔Ｈ２Ｎ−ＣＯ−（−ＣＨ２−）３−ＣＨ＝ＣＨ−ＣＨ２−ＣＨ＝ＣＨ−ＣＨ２−ＣＨ＝ＣＨ−ＣＨ２−ＣＨ＝ＣＨ−（−ＣＨ２−）４−ＣＨ３〕
【００８３】
分子構造中に不飽和cis構造の炭素二重結合を２結合〜４結合有する化合物である（Ａ）の不飽和脂肪酸アミドは、単独で、または、他の（Ａ）の不飽和脂肪酸アミドとの混合物として使用することもできる。
【００８４】
〔（Ａ）の不飽和脂肪酸アミドの混合物〕
（Ａ）の不飽和脂肪酸アミドとしては、前記式（Ａ１）〜（Ａ３）の脂肪酸アミド、または、前記の分子構造中に２結合〜４結合の不飽和cis構造の炭素二重結合を有する脂肪酸アミド等から選ばれる１種類の不飽和脂肪酸アミドを使用すれば、十分所期の効果を奏することができるが、２種以上の（Ａ）の不飽和脂肪酸アミドの混合物を使用してもよい。該（Ａ）の不飽和脂肪酸アミドの混合物としては、前記の式（Ａ１）の脂肪酸アミドを含有するものであることが好ましい。
【００８５】
したがって、好ましい（Ａ）の不飽和脂肪酸アミドの混合物は、前記の式（Ａ１）の脂肪酸アミドと、前記の（Ａ２）または（Ａ３）の式で表される少なくとも１種の脂肪酸アミドとの混合物である。該混合物中の式（Ａ１）の脂肪酸アミドの割合は、０．０５〜９９．９５質量％、好ましくは０．１〜９９．９質量％、より好ましくは０．１５〜９９．８５質量％である。したがって、前記の式（Ａ２）の脂肪酸アミド、または、式（Ａ３）の脂肪酸アミドの割合は、９９．９５〜０．０５質量％、好ましくは９９．９〜０．１質量％、より好ましくは９９．８５〜０．１５質量％である。
【００８６】
特に、（Ａ）の不飽和脂肪酸アミドの混合物が、前記の式（Ａ１）の脂肪酸アミド、すなわち、Ｈ２Ｎ−ＣＯ−（−ＣＨ２−）ｎ−ＣＨ＝ＣＨ−（−ＣＨ２−）ｎ−ＣＨ３（ただし、ｎは、６≦ｎ≦１０の範囲の整数）と、前記の式（Ａ２）の脂肪酸アミド、すなわち、Ｈ２Ｎ−ＣＯ−（−ＣＨ２−）ｍ−２−ＣＨ＝ＣＨ−（−ＣＨ２−）ｍ−ＣＨ３（ただし、ｍは、６≦ｍ≦１０の範囲の整数）であって、ｍ＝ｎ＋１またはｍ＝ｎ−１である該脂肪酸アミドとの混合物であることが好ましい。
【００８７】
具体的には、式（Ａ１）が、cis−9,10−octadecenoamide〔Ｈ２Ｎ−ＣＯ−（−ＣＨ２−）７−ＣＨ＝ＣＨ−（−ＣＨ２−）７−ＣＨ３〕（ｎ＝７に相当）であり、
式（Ａ２）が、cis−6,7−tetradecenoamide〔Ｈ２Ｎ−ＣＯ−（−ＣＨ２−）４−ＣＨ＝ＣＨ−（−ＣＨ２−）６−ＣＨ３〕（ｍ＝６＝ｎ−１に相当）、または、cis−8,9−octadecenoamide〔Ｈ２Ｎ−ＣＯ−（−ＣＨ２−）６−ＣＨ＝ＣＨ−（−ＣＨ２−）８−ＣＨ３〕（ｍ＝８＝ｎ＋１に相当）である組み合わせの混合物などが好ましく使用でき、更に、cis−10, 11−ethaeicosenoamide〔Ｈ２Ｎ−ＣＯ−（−ＣＨ２−）８−ＣＨ＝ＣＨ−（−ＣＨ２−）１０−ＣＨ３〕（ｍ＝１０）との組み合わせの混合物も使用できる。
【００８８】
また、（Ａ）の不飽和脂肪酸アミドの混合物が、前記の式（Ａ１）の脂肪酸アミド、すなわち、Ｈ２Ｎ−ＣＯ−（−ＣＨ２−）ｎ−ＣＨ＝ＣＨ−（−ＣＨ２−）ｎ−ＣＨ３（ただし、ｎは、６≦ｎ≦１０の範囲の整数）と、前記の式（Ａ３）の脂肪酸アミド、すなわち、Ｈ２Ｎ−ＣＯ−（−ＣＨ２−）ｋ＋４−ＣＨ＝ＣＨ−（−ＣＨ２−）ｋ−ＣＨ３（ただし、ｋは、６≦ｋ≦１０の範囲の整数）であって、ｋ＝ｎである該脂肪酸アミドとの混合物であることが好ましい。
【００８９】
具体的には、式（Ａ１）が、cis−9,10−octadecenoamide〔Ｈ２Ｎ−ＣＯ−（−ＣＨ２−）７−ＣＨ＝ＣＨ−（−ＣＨ２−）７−ＣＨ３〕（ｎ＝７に相当）であり、式（Ａ３）が、cis−13,14−docosenoamide〔Ｈ２Ｎ−ＣＯ−（−ＣＨ２−）１１−ＣＨ＝ＣＨ−（−ＣＨ２−）７−ＣＨ３〕（ｋ＝７＝ｎに相当）である組み合わせの混合物などが好ましく使用できる。
【００９０】
さらに、（Ａ）の不飽和脂肪酸アミドの混合物としては、前記の式（Ａ１）の脂肪酸アミドに属し、ｎの値が異なる２種以上の化合物の混合物を使用することができる。すなわち、（Ａ１）Ｈ２Ｎ−ＣＯ−（−ＣＨ２−）ｎ−ＣＨ＝ＣＨ−（−ＣＨ２−）ｎ−ＣＨ３（ただし、ｎは、６≦ｎ≦１０の範囲の整数）と（Ａ１１）Ｈ２Ｎ−ＣＯ−（−ＣＨ２−）ｊ−ＣＨ＝ＣＨ−（−ＣＨ２−）ｊ−ＣＨ３（ただし、ｊは、６≦ｊ≦１０の範囲の整数であり、ｊ≠ｎである。）との混合物を使用することができる。
【００９１】
具体的には、例えば、式（Ａ１）として、cis−9,10−octadecenoamide〔Ｈ２Ｎ−ＣＯ−（−ＣＨ２−）７−ＣＨ＝ＣＨ−（−ＣＨ２−）７−ＣＨ３〕（ｎ＝７に相当）と、式（Ａ１１）として、cis−8,9−hexadecenoamide〔Ｈ２Ｎ−ＣＯ−（−ＣＨ２−）６−ＣＨ＝ＣＨ−（−ＣＨ２−）６−ＣＨ３〕（ｊ＝６に相当）との混合物などが好ましく使用できる。
【００９２】
更にまた、分子構造中に不飽和cis構造の炭素二重結合を２結合〜４結合有する化合物である（Ａ）の不飽和脂肪酸アミドを、他の（Ａ）の不飽和脂肪酸アミドとの混合物として使用することもできる。該他の（Ａ）の不飽和脂肪酸アミドとしては、前記の式（Ａ１）〜（Ａ３）の脂肪酸アミドが好ましく用いられ、特に、式（Ａ１）の脂肪酸アミドが好ましい。具体的には、cis−5,6−8,9−11,12−14,15−arachidonic acid amide〔Ｈ２Ｎ−ＣＯ−（−ＣＨ２−）３−ＣＨ＝ＣＨ−ＣＨ２−ＣＨ＝ＣＨ−ＣＨ２−ＣＨ＝ＣＨ−ＣＨ２−ＣＨ＝ＣＨ−（−ＣＨ２−）４−ＣＨ３〕と、式（Ａ１）で表されるcis−9,10−octadecenoamideとの混合物などが好ましく使用できる。
【００９３】
〔（Ａ）の不飽和脂肪酸アミドの製造方法〕
本発明のトグル構造を備えるキャップにおいて、少なくともトグル構造（３）に含有される（Ａ）の不飽和脂肪酸アミドは、市販品を使用してもよいし、市販品が混合物であったり、不純物を含有する場合は、抽出等の操作により、所望の不飽和脂肪酸アミドを分離して得てもよい。また、例えば、前記の式（Ａ２）の脂肪酸アミド、すなわち、（Ａ２）Ｈ２Ｎ−ＣＯ−（−ＣＨ２−）ｍ−２−ＣＨ＝ＣＨ−（−ＣＨ２−）ｍ−ＣＨ３（ただし、ｍは、６≦ｍ≦１０の範囲の整数）は、以下の方法により製造することができるので、合成品として得てもよい。
【００９４】
α,ω位にＣＨ３Ｏ−ＣＯ−末端基と水酸基末端またはカルボン酸末端とを有し、（ｍ−１）連鎖のメチレン基（−ＣＨ２−）ｍ−１を有する以下の（式ａ）で表される化合物を出発原料とする。（（式ａ）では、水酸基末端を有する化合物を例示している。）
（式ａ）ＣＨ３Ｏ−ＣＯ−（−ＣＨ２−）ｍ−１−ＯＨ
【００９５】
（式ａ）で表される化合物の水酸基末端を、四臭化炭素（ＣＢｒ４）を用いて臭素置換し、次いで、トリフェニルフォスフィン（ＰＰｈ３，triphenylphosphine）を用いてシアン化メチル（ＣＨ３ＣＮ）溶媒中で、臭素をＰＰｈ３と反応させ、（式ｂ）で表されるイオン性中間体を得る。
（式ｂ）［ＣＨ３Ｏ−ＣＯ−（−ＣＨ２−）ｍ−１−ＰＰｈ３]＋＋Ｂｒ−
【００９６】
イオン性中間体（式ｂ）に、デシルアルデヒド（decyl aldehyde）を反応させて、ＰＰｈ３基を不飽和cis構造の炭素二重結合を有するアルキル基末端とした（式ｃ）で表されるα,ω構造化合物とする。
（式ｃ）ＣＨ３Ｏ−ＣＯ−（−ＣＨ２−）ｍ−２−ＣＨ＝ＣＨ−（−ＣＨ２−）ｍ−ＣＨ３
【００９７】
次いで、（式ｃ）のα,ω構造化合物のＣＨ３Ｏ−ＣＯ−末端基に水酸化リチウムを反応させて水酸基末端とし、これを塩化オキサリル（oxalyl chrolide）と塩化メチレンの溶媒中で飽和アンモニウムと反応させることでアミド基末端に変更し、以下の（式ｄ）で表される不飽和cis構造炭素二重結合を有する脂肪酸アミド、すなわち、（Ａ２）の脂肪酸アミドを合成する。
（式ｄ）Ｈ２Ｎ−ＣＯ−（−ＣＨ２−）ｍ−２−ＣＨ＝ＣＨ−（−ＣＨ２−）ｍ−ＣＨ３
ｍ（ただし、ｍは、６≦ｍ≦１０の範囲の整数）を変更することにより、この合成経路を用いて所望の炭素数を有する不飽和cis構造炭素二重結合を有する脂肪酸アミドを得ることができる。
【００９８】
なお、不飽和炭素二重結合を有する脂肪酸アミドの合成においては、周知のように、不飽和cis構造の炭素二重結合を有する化合物と不飽和trans構造の炭素二重結合を有する化合物とが同時に得られるので、酢酸エチルとヘキサンとを１００質量％（初展開）〜４０質量％の濃度勾配を付けた混合溶媒を用いて、クロマトグラフィー展開を行い、不飽和cis構造と不飽和trans構造の異性体を分離する。その際、あらかじめ、クロマトグラフィー展開時間毎の分画液に対して、プロトン１Ｈ−ＮＭＲ核磁気共鳴装置を使用して、化学シフト値に応じた同定をAldorich製標準物質を基に行い、分画液を特定する。その分画液を減圧乾燥して、所望する不飽和cis構造炭素二重結合を有する脂肪酸アミドを回収する。
【００９９】
３．その他の配合剤
本発明の合成樹脂から一体に成形されたトグル構造を備えるキャップのキャップ本体（１）、オーバーキャップ（２）、及び、トグル構造（３）においては、少なくともトグル構造（３）が、（Ａ）の不飽和脂肪酸アミドを１００〜４５００ｐｐｍ含有することが必須であることの外、必要に応じて、その他の配合剤として、補強材、充填剤、抗酸化剤、光劣化防止剤、帯電防止剤、紫外線吸収剤、または核剤などの添加剤を配合することができる。補強材または充填剤としては、タルク、炭酸カルシウム、酸化チタン、カーボンブラック、マイカ等を使用することができる。これら添加剤の配合量は、合成樹脂１００質量部に対して、通常０．０１〜１００質量部の範囲で添加剤の目的に応じて最適な範囲の量を選定すればよい。例えば、補強材または充填剤は、通常１０〜１００質量部、好ましくは１５〜８０質量部、より好ましくは２０〜６０質量部配合することができる。添加剤の種類によっては、通常０．０１〜１０質量部、好ましくは０．０５〜５質量部、より好ましくは０．１〜２質量部の配合でよいことがある。
【０１００】
特に、その他の配合剤としては、滑剤として知られている他の化合物を使用することもできる。該滑剤としては、飽和脂肪酸アミドが好ましく、本発明のトグル構造を備えるキャップにおける、少なくともトグル構造（３）が、所定量の（Ａ）の不飽和脂肪酸アミドを含有するとともに、該飽和脂肪酸アミドを含有することにより、キャップ供給における移送性を更に改善できるなどの効果が奏される。飽和脂肪酸アミドとしては、通常、滑剤として使用されている化合物を使用することができ、例えば、ブチルアミド、吉草酸アミド、カプロン酸アミド、カプリル酸アミド、カプリン酸アミド、ラウリン酸アミド、ミリスチン酸アミド、パルミチン酸アミド、ステアリン酸アミド、アラキジン酸アミド、ベヘン酸アミドなどが挙げられ、好ましくは、ステアリン酸アミド、ベヘン酸アミドである。飽和脂肪酸アミドを含有する場合の含有量は、（Ａ）の不飽和脂肪酸アミドと該飽和脂肪酸アミドの合計量に対して、好ましくは１０質量％以下、より好ましくは８質量％以下、更に好ましくは６質量％以下であり、その含有量の下限値は、０．５質量％程度であり、１質量％であれば十分な効果が実現できる。
【０１０１】
ＩＩＩ．トグル構造を備えるキャップの評価
本発明のトグル構造を備えるキャップは、オーバーキャップを安定した開蓋状態に維持することができ、開蓋状態の仰角が十分に大きく、かつ、スナップ性、耐久性及び操作性が良好であって、容器へのキャップの取り付け工程において、キャップ供給における移送性が良好である、合成樹脂から一体に成形された、トグル構造を備えるキャップである。
【０１０２】
〔開蓋状態の仰角の評価〕
トグル構造を備えるキャップが、オーバーキャップ（２）を安定した開蓋状態に維持することができ、開蓋状態の仰角が十分に大きいものであることは、３名の被験者（年齢１８〜６０歳）が、閉蓋状態のキャップにおいて、オーバーキャップ（２）を把持して、開蓋状態となるように揺動させるよう手で操作を行い、転回点（思案点）を過ぎた位置で手を離した後、オーバーキャップ（２）が開蓋状態で静止したときの、オーバーキャップ（２）の閉蓋状態の位置を０°としたときの開蓋角度を測定することによって評価する。３名の被験者が操作したときの開蓋角度を、キャップの「開蓋状態の仰角」とする。開蓋状態の仰角が、１５０〜１８０°であることが好ましく、１５２〜１７７°であることがより好ましく、１５５〜１７５°であることが更に好ましい。
【０１０３】
〔キャップ供給における移送性の評価（シュート詰まり評価）〕
トグル構造を備えるキャップが、容器へのキャップの取り付け工程においてキャップ供給の移送性が良好なものであることは、例えば図１４に略示するように、以下の方法により評価することができる。すなわち、ホッパー（図示しない）に、１万個のあらかじめ閉蓋状態としたキャップ（ｃ）を投入し、該ホッパーから、縦４０ｍｍ、横４０ｍｍの正方形の断面を持ち、長さ５００ｍｍの角柱状導管（シュート）に、閉蓋状態のキャップ（ｃ）を、２個／秒の供給速度で連続的に投入し、受渡装置（Ｄ）を用いてキャッパー装置に移送する。この一連の移送工程において、シュートでのシュート詰まりが発生した回数（１万個中）を数える。測定は３回行い、その平均値をシュート詰まり回数として、以下の基準で、シュート詰まり評価を行う。シュート詰まり評価が「○」であれば、容器へのキャップの取り付け工程においてキャップ供給の移送性が良好であるといえる。
＜シュート詰まり評価＞
シュート詰まり評価  ○：  シュート詰まり回数が、０〜２回
シュート詰まり評価  ×：  シュート詰まり回数が、３回以上
【０１０４】
〔スナップ性の評価〕
トグル構造を備えるキャップのスナップ性は、以下のクリック感評価による判定によって行うことができる。すなわち、合成樹脂から一体成形されたキャップを、キャップ本体（１）に対してオーバーキャップ（２）を、閉蓋状態から開蓋状態に揺動させ、次いで、開蓋状態から閉蓋状態に揺動させる操作を５０回繰り返す試験を、５名の被験者（年齢１８〜６０歳）が行い、快いクリック感が持続すると感じられるかどうかを感性評価する。過半数の被験者が、快いクリック感が持続すると評価したトグル構造を備えるキャップを、クリック感が良好であると判定する。
【０１０５】
ＩＶ．合成樹脂から一体に成形されたキャップの製造方法
本発明のトグル構造を備えるキャップの製造方法は、特に限定されないが、例えば、合成樹脂及び不飽和cis構造炭素二重結合を有する脂肪酸アミド（Ａ）、必要に応じて、その他の材料を含有する樹脂材料を、キャップ本体（１）、オーバーキャップ（２）、及び、トグル構造（３）を備えるキャップに対応したキャビティ形状の金型を使用して、射出成形、圧縮成形、注型成形、真空成形、圧空成形、粉末成形その他の樹脂の成形方法によって製造することができる。
【０１０６】
本発明のトグル構造を備えるキャップは、結合片（３ａ）と一対の支持部材（３ｂ）とを有するトグル構造（３）を備え、かつ、結合片（３ａ）は、両端部（３ａ１、３ａ２）を備え、該両端部（３ａ１、３ａ２）は、キャップ本体（１）の外周面及びオーバーキャップ（２）の天板部（２ａ）にそれぞれ連結され、オーバーキャップ（２）の天板部（２ａ）の周縁の内方で連結する端部（３ａ１）のみにおいて、オーバーキャップ（２）の天板部（２ａ）と連結し、オーバーキャップ（２）の天板部（２ａ）に連結する端部（３ａ１）の近傍において、他の領域より断面厚みが薄い領域を有し、かつ、オーバーキャップ（２）の天板部（２ａ）に連結する端部の近傍における他の領域より断面厚みが薄い領域において、オーバーキャップ（２）の天板部（２ａ）の外表面に連なる側の面に凹部（３ａ１１）を有するとともに、該トグル構造（３）が、不飽和cis構造炭素二重結合を有する脂肪酸アミド（Ａ）を１００〜４５００ｐｐｍ含有する合成樹脂からなることに特徴を有するものである。したがって、本発明のトグル構造を備えるキャップを製造するに当たっては、トグル構造（３）に対応したキャビティ形状の金型を使用すること、及び、不飽和cis構造炭素二重結合を有する脂肪酸アミド（Ａ）を１００〜４５００ｐｐｍ含有する合成樹脂を、トグル構造（３）に対応したキャビティ形状の金型に確実に供給することが求められる。
【０１０７】
形状の正確性や成形の容易性等の観点から、本発明のトグル構造を備えるキャップを製造するためには、略１８０°の開蓋状態としたキャップ本体（１）、オーバーキャップ（２）、及び、トグル構造（３）を備えるキャップに対応するキャビティ形状の金型を使用して、キャップ本体（１）、オーバーキャップ（２）、及び、トグル構造（３）を一体に成形することが好ましい。特に、射出成形によってトグル構造を備えるキャップを一体に成形することが好ましい。
【０１０８】
さらに、上記した成形方法によって、合成樹脂から一体に成形されたキャップを金型から取り出した後、通常は、キャップ本体（１）に対してオーバーキャップ（２）を揺動させて、トグル構造を備えるキャップを閉蓋状態とし、閉蓋状態で熱固定することにより、トグル構造を備えるキャップの形状や寸法が整えられ、かつ安定したものとなり、キャップ供給における移送性やスナップ性が一層良好なものとなる。熱固定は、温度３０〜８０℃、好ましくは３５〜７５℃、より好ましくは４０〜７０℃において、恒温室保存、熱風吹き付け等、それ自体周知の方法により熱処理を行う。熱固定を行う時間は、熱処理の温度その他の条件に応じて適宜選択することができるが、通常０．５時間〜３月間、好ましくは５時間〜１月間、より好ましくは１日間〜２週間とすればよい。
【実施例】
【０１０９】
以下に実施例及び比較例を示して本発明を更に説明するが、本発明は、本実施例に限定されるものではない。実施例及び比較例における樹脂原料及びトグル構造を備えるキャップの特性または物性の測定方法は、以下のとおりである。
【０１１０】
〔密度、ＭＦＲ及び多分散度〕
合成樹脂の密度及びＭＦＲ（温度１９０℃、荷重２１．１８Ｎ）は、ＪＩＳ  Ｋ６９２２−２に準拠して測定した。また、多分散度（Ｍｗ／Ｍｎ）は、ＪＩＳ  Ｋ７２５２に準拠して測定した。
【０１１１】
〔開蓋状態の仰角の評価〕
トグル構造を備えるキャップの開蓋状態の仰角の評価は、３名の被験者（年齢１８〜６０歳）が、閉蓋状態のキャップにおいて、オーバーキャップ（２）を把持して、開蓋状態となるように揺動させるよう手で操作を行い、転回点（思案点）を過ぎた位置で手を離した後、オーバーキャップ（２）が開蓋状態で静止したときの、オーバーキャップ（２）の閉蓋状態の位置を０°としたときの開蓋角度を測定することによって行った。３名の被験者が操作したときの開蓋角度を、キャップの「開蓋状態の仰角」とした。
【０１１２】
〔シュート詰まり評価〕
トグル構造を備えるキャップが、容器へのキャップの取り付け工程においてキャップ供給の移送性が良好であることは、以下の方法によって評価した。すなわち、ホッパーに、１万個のあらかじめ閉蓋状態としたトグル構造を備えるキャップを投入し、該ホッパーから、縦４０ｍｍ、横４０ｍｍの正方形の断面を持ち、長さ５００ｍｍの角柱状導管（シュート）に、閉蓋状態のトグル構造を備えるキャップ（ｃ）を、２個／秒の供給速度で連続的に投入し、受渡装置（Ｄ）を用いてキャッパー装置に移送する。この一連の移送工程において、シュートでのシュート詰まりが発生した回数（１万個中）を数えた。測定は３回行い、その平均値をシュート詰まり回数として、以下の基準で、シュート詰まり評価を行った。
＜シュート詰まり評価＞
シュート詰まり評価  ○：  シュート詰まり回数が、０〜２回
シュート詰まり評価  ×：  シュート詰まり回数が、３回以上
【０１１３】
〔クリック感評価〕
一体成形されたキャップについて、キャップ本体（１）に対してオーバーキャップ（２）を、閉蓋状態から開蓋状態に揺動させ、次いで、開蓋状態から閉蓋状態に揺動させる操作を５０回繰り返す試験を、５名の被験者（年齢１８〜６０歳）が行い、快いクリック感が持続すると感じられるかどうかを感性評価し、過半数の被験者が、快いクリック感が持続すると評価したトグル構造を備えるキャップを、クリック感が良好であると判定した。
【０１１４】
［実施例１］
チーグラー触媒プロピレンホモ重合体〔プライムポリマー株式会社製のプライムポリプロ（登録商標）、密度０．９０ｇ／ｃｍ３、ＭＦＲ（温度１９０℃、荷重２１．１８Ｎで測定）３３ｇ／１０分、多分散度（Ｍｗ／Ｍｎ）＝３〕に対して、不飽和cis構造炭素二重結合を有する脂肪酸アミド（Ａ）として、cis-13,14-docosenoamide 〔Ｈ２Ｎ−ＣＯ−(−ＣＨ２−)１１−ＣＨ＝ＣＨ−(−ＣＨ２−)７−ＣＨ３；式（Ａ３）の不飽和脂肪酸アミド〕(９８質量％) 及びcis−9,10−octadecenoamide〔Ｈ２Ｎ−ＣＯ−（−ＣＨ２−）７−ＣＨ＝ＣＨ−（−ＣＨ２−）７−ＣＨ３；式（Ａ１）の不飽和脂肪酸アミド〕 (２質量％)の混合物を、チーグラー触媒プロピレンホモ重合体に対して、４０００ｐｐｍとなるように配合して、（Ａ）の不飽和脂肪酸アミドを含有する樹脂組成物を得た。
【０１１５】
得られた（Ａ）の不飽和脂肪酸アミドを含有する樹脂組成物を、射出成形機に供給して、１８０°の開蓋状態としたキャップ本体（１）、オーバーキャップ（２）、及び、トグル構造（３）を備えるキャップに対応するキャビティ形状の金型を使用して、射出成形によって、トグル構造を備えるキャップを一体に成形した。
【０１１６】
トグル構造を備えるキャップのキャップ本体（１）、オーバーキャップ（２）、及び、トグル構造（３）の形状及び大きさは、以下のとおりとした。
１）キャップ本体（１）：  外径３７ｍｍ、内径３３ｍｍ、高さ２７ｍｍの略円筒形。注出口の開口径１０ｍｍ
２）オーバーキャップ（２）：  外径３７ｍｍ、内径３５ｍｍ、高さ９ｍｍの略円筒形。天板部（２ａ）は、径３７ｍｍ、厚み１ｍｍの円板状、幅８ｍｍで周縁から９ｍｍ内方に至る略長方形の切欠部（スリット）が形成されている。
３）トグル構造（３）
結合片（３ａ）：  幅８ｍｍ、主要部の厚み１ｍｍ、長さ１５ｍｍで端部（３ａ１）から６ｍｍの位置で略直角に折れ曲がる略Ｌ字形の輪郭形状である。オーバーキャップ（２）の天板部（２ａ）と連結する直線状の形状を有する端部（３ａ１）近傍において、他の領域より断面厚みが薄い領域として、平均厚みが５５０μｍ〔すなわち、結合片（３ａ）の主要部の厚みに対して、５５％の厚みに相当する。〕の領域を有し、かつ、この他の領域（具体的には、主要部）より断面厚みが薄い領域において、オーバーキャップ（２）の天板部（２ａ）の外表面に連なる側の面に有する凹部（３ａ１１）として、深さ１１０μｍ〔すなわち、主要部より断面厚みが薄い領域の厚み（５５０μｍ）に対して２０％の溝深さに相当する。〕の断面半円状の直線状の溝が形成されている。
支持部材（３ｂ）：  結合片（３ａ）の両側に各々幅２ｍｍ、厚み５００μｍの略直方体形状
【０１１７】
射出成形によって成形されたトグル構造を備えるキャップを、金型から取り出した後、オーバーキャップ（２）を揺動させて、トグル構造を備えるキャップを閉蓋状態として、温度４０℃で１週間熱処理して熱固定した。
【０１１８】
〔開蓋状態の仰角の評価〕
熱固定後のトグル構造を備えるキャップについて、開蓋状態の仰角を求めた。結果を表１に示す。
【０１１９】
〔クリック感評価及びシュート詰まり評価〕
熱固定後のトグル構造を備えるキャップについて、キャップ本体（１）に対してオーバーキャップ（２）を閉蓋状態から開蓋状態に揺動させ、次いで、開蓋状態から閉蓋状態に揺動させる操作を５０回繰り返したところ、快いクリック感が持続し、クリック感が良好であると判定された。また、このトグル構造を備えるキャップについて、シュート詰まり評価を行った結果を、表１に示す。
【０１２０】
［実施例２］
不飽和cis構造炭素二重結合を有する脂肪酸アミド（Ａ）を、cis−9,10−octadecenoamide〔式（Ａ１）の不飽和脂肪酸アミド〕 (８５質量％)及びcis−8,9- hexadecenoamide 〔Ｈ２Ｎ−ＣＯ−(−ＣＨ２−)６−ＣＨ＝ＣＨ−(−ＣＨ２−)６−ＣＨ３；式（Ａ１１）の不飽和脂肪酸アミド〕(１５質量％)の混合物に変更し、１３０ｐｐｍとなるように配合した変更を除いて、実施例１と同様にして、射出成形によって、トグル構造を備えるキャップを一体成形した。
【０１２１】
射出成形によって成形されたトグル構造を備えるキャップを、金型から取り出した後、オーバーキャップ（２）を揺動させて、トグル構造を備えるキャップを閉蓋状態として、温度４０℃で１週間熱処理して熱固定した。
【０１２２】
〔開蓋状態の仰角の評価〕
熱固定後のトグル構造を備えるキャップについて、開蓋状態の仰角を求めた。結果を表１に示す。
【０１２３】
〔クリック感評価及びシュート詰まり評価〕
熱固定後のトグル構造を備えるキャップについて、キャップ本体（１）に対してオーバーキャップ（２）を閉蓋状態から開蓋状態に揺動させ、次いで、開蓋状態から閉蓋状態に揺動させる操作を５０回繰り返したところ、快いクリック感が持続し、クリック感が良好であると判定された。また、このトグル構造を備えるキャップについて、シュート詰まり評価を行った結果を、表１に示す。
【０１２４】
［実施例３］
不飽和cis構造炭素二重結合を有する脂肪酸アミド（Ａ）を、cis-13,14-docosenoamide 〔式（Ａ３）の不飽和脂肪酸アミド〕の単独使用に変更し、３５００ｐｐｍとなるように配合した変更、及び、結合片（３ａ）のオーバーキャップ（２）の天板部（２ａ）と連結する直線状の形状を有する端部（３ａ１）近傍において、オーバーキャップ（２）の天板部（２ａ）の外表面に連なる側の面に有する凹部（３ａ１１）として、深さ９０μｍ〔結合片（３ａ）の端部（３ａ１）近傍において、他の領域（具体的には、主要部）より断面厚みが薄い領域の断面厚み（５５０μｍ）に対して約１６％の溝深さに相当する。〕の断面半円状の直線状の溝を設けた形状の変更を除いて、実施例２と同様にして、射出成形によって、トグル構造を備えるキャップを一体成形した。
【０１２５】
射出成形によって成形されたトグル構造を備えるキャップを、金型から取り出した後、オーバーキャップ（２）を揺動させて、トグル構造を備えるキャップを閉蓋状態として、温度４０℃で１週間熱処理して熱固定した。
【０１２６】
〔開蓋状態の仰角の評価〕
熱固定後のトグル構造を備えるキャップについて、開蓋状態の仰角を求めた。結果を表１に示す。
【０１２７】
〔クリック感評価及びシュート詰まり評価〕
熱固定後のトグル構造を備えるキャップについて、キャップ本体（１）に対してオーバーキャップ（２）を閉蓋状態から開蓋状態に揺動させ、次いで、開蓋状態から閉蓋状態に揺動させる操作を５０回繰り返したところ、快いクリック感が持続し、クリック感が良好であると判定された。また、このトグル構造を備えるキャップについて、シュート詰まり評価を行った結果を、表１に示す。
【０１２８】
［実施例４］
実施例１のチーグラー触媒プロピレンホモ重合体に代えて、チーグラー触媒プロピレンランダム共重合体〔サンアロマー株式会社製の、密度０．９０ｇ／ｃｍ３、ＭＦＲ（温度１９０℃、荷重２１．１８Ｎで測定）３０ｇ／１０分、多分散度（Ｍｗ／Ｍｎ）＝３〕を使用した合成樹脂の変更、及び、不飽和cis構造炭素二重結合を有する脂肪酸アミド（Ａ）を３５００ｐｐｍとなるようにした配合の変更を除いて、実施例１と同様にして、射出成形によって、トグル構造を備えるキャップを一体成形した。
【０１２９】
射出成形によって成形されたトグル構造を備えるキャップを、金型から取り出した後、オーバーキャップ（２）を揺動させて、トグル構造を備えるキャップを閉蓋状態として、温度４０℃で１週間熱処理して熱固定した。
【０１３０】
〔開蓋状態の仰角の評価〕
熱固定後のトグル構造を備えるキャップについて、開蓋状態の仰角を求めた。結果を表１に示す。
【０１３１】
〔クリック感評価及びシュート詰まり評価〕
熱固定後のトグル構造を備えるキャップについて、キャップ本体（１）に対してオーバーキャップ（２）を閉蓋状態から開蓋状態に揺動させ、次いで、開蓋状態から閉蓋状態に揺動させる操作を５０回繰り返したところ、快いクリック感が持続し、クリック感が良好であると判定された。また、このトグル構造を備えるキャップについて、シュート詰まり評価を行った結果を、表１に示す。
【０１３２】
［実施例５］
不飽和cis構造炭素二重結合を有する脂肪酸アミド（Ａ）を、cis−9,10−octadecenoamide〔式（Ａ１）〕 (５０質量％)及びcis−10,11−ethaeicosenoamide〔Ｈ２Ｎ−ＣＯ−（−ＣＨ２−）８−ＣＨ＝ＣＨ−（−ＣＨ２−）１０−ＣＨ３〕；式（Ａ２）の不飽和脂肪酸アミド〕(５０質量％)の混合物に変更し、５００ｐｐｍとなるようにした配合の変更、並びに、結合片（３ａ）のオーバーキャップ（２）の天板部（２ａ）と連結する直線状の形状を有する端部（３ａ１）近傍において、オーバーキャップ（２）の天板部（２ａ）の外表面に連なる面に有する凹部（３ａ１１）として、深さ９０μｍ〔結合片（３ａ）の端部（３ａ１）近傍において、他の領域（具体的には、主要部）より断面厚みが薄い領域の断面厚み（５５０μｍ）に対して約１６％の溝深さに相当する。〕の断面半円状の直線状の溝を設けた形状の変更を除いて、実施例４と同様にして、射出成形によって、トグル構造を備えるキャップを一体成形した。
【０１３３】
射出成形によって成形されたトグル構造を備えるキャップを、金型から取り出した後、オーバーキャップ（２）を揺動させて、トグル構造を備えるキャップを閉蓋状態として、温度４０℃で１週間熱処理して熱固定した。
【０１３４】
〔開蓋状態の仰角の評価〕
熱固定後のトグル構造を備えるキャップについて、開蓋状態の仰角を求めた。結果を表１に示す。
【０１３５】
〔クリック感評価及びシュート詰まり評価〕
熱固定後のトグル構造を備えるキャップについて、キャップ本体（１）に対してオーバーキャップ（２）を閉蓋状態から開蓋状態に揺動させ、次いで、開蓋状態から閉蓋状態に揺動させる操作を５０回繰り返したところ、快いクリック感が持続し、クリック感が良好であると判定された。また、このトグル構造を備えるキャップについて、シュート詰まり評価を行った結果を、表１に示す。
【０１３６】
［実施例６］
不飽和cis構造炭素二重結合を有する脂肪酸アミド（Ａ）を、cis-13,14-docosenoamide 〔式（Ａ３）の不飽和脂肪酸アミド〕の単独使用に変更し、２０００ｐｐｍとなるようにした配合の変更、並びに、射出成形によって成形されたトグル構造を備えるキャップを、金型から取り出した後、キャップ本体（１）に対してオーバーキャップ（２）を閉蓋状態として、温度４０℃で１週間熱処理して行う熱固定を行わなかった変更を除いて、実施例４と同様にして、射出成形によって、トグル構造を備えるキャップを一体成形した。
【０１３７】
〔開蓋状態の仰角の評価〕
一体成形後のトグル構造を備えるキャップについて、開蓋状態の仰角を求めた。結果を表１に示す。
【０１３８】
〔クリック感評価及びシュート詰まり評価〕
成形されたトグル構造を備えるキャップについて、キャップ本体（１）に対してオーバーキャップ（２）を閉蓋状態から開蓋状態に揺動させ、次いで、開蓋状態から閉蓋状態に揺動させる操作を５０回繰り返したところ、快いクリック感が持続し、クリック感が良好であると判定された。また、このトグル構造を備えるキャップについて、シュート詰まり評価を行った結果を、表１に示す。
【０１３９】
［比較例１］
不飽和cis構造炭素二重結合を有する脂肪酸アミド（Ａ）を、cis−9,10−octadecenoamide〔式（Ａ１）の不飽和脂肪酸アミド〕 (８５質量％)及びcis−8,9−hexadecenoamide〔式（Ａ１１）の不飽和脂肪酸アミド〕(１５質量％)の混合物に変更し、５５００ｐｐｍとなるようにした配合の変更、並びに、オーバーキャップ（２）の天板部（２ａ）と連結する直線状の端部（３ａ１）近傍の領域において、深さ１１０μｍの断面半円状の直線状の溝を設けなかった（すなわち、溝深さ０μｍ）形状の変更を除いて、実施例４と同様にして、射出成形によって、トグル構造を備えるキャップを一体成形した。
【０１４０】
射出成形によって成形されたトグル構造を備えるキャップを、金型から取り出した後、オーバーキャップ（２）を揺動させて、トグル構造を備えるキャップを閉蓋状態として、温度４０℃で１週間熱処理して熱固定した。
【０１４１】
〔開蓋状態の仰角の評価〕
熱固定後のトグル構造を備えるキャップについて、開蓋状態の仰角を求めた。結果を表１に示す。
【０１４２】
〔クリック感評価及びシュート詰まり評価〕
熱固定後のトグル構造を備えるキャップについて、キャップ本体（１）に対してオーバーキャップ（２）を閉蓋状態から開蓋状態に揺動させ、次いで、開蓋状態から閉蓋状態に揺動させる操作を５０回繰り返したところ、やや強めのクリック感が感じられた。また、このトグル構造を備えるキャップについて、シュート詰まり評価を行った結果を、表１に示す。
【０１４３】
［比較例２］
不飽和cis構造炭素二重結合を有する脂肪酸アミド（Ａ）を、trans−9,10−octadecenoamide〔式（Ａ１）の不飽和脂肪酸アミドのtrans構造に相当する。〕(単独使用)に変更し、２０００ｐｐｍとなるようにした配合の変更、並びに、射出成形によって成形されたトグル構造を備えるキャップを、金型から取り出した後、キャップ本体（１）に対してオーバーキャップ（２）を閉蓋状態から開蓋状態に揺動させ、キャップを閉蓋状態として、温度４０℃で１週間熱処理して行う熱固定を行わなかった変更を除いて、比較例１と同様にして、射出成形によって、トグル構造を備えるキャップを一体成形した。
【０１４４】
〔開蓋状態の仰角の評価〕
一体成形後のトグル構造を備えるキャップについて、開蓋状態の仰角を求めた。結果を表１に示す。
【０１４５】
〔クリック感評価及びシュート詰まり評価〕
成形されたトグル構造を備えるキャップについて、キャップ本体（１）に対してオーバーキャップ（２）を閉蓋状態から開蓋状態に揺動させ、次いで、開蓋状態から閉蓋状態に揺動させる操作を５０回繰り返したところ、やや強めのクリック感が感じられた。また、このトグル構造を備えるキャップについて、シュート詰まり評価を行った結果を、表１に示す。
【０１４６】
【表１】
2013184726.tif 000003
【０１４７】
表１の結果から、不飽和cis構造炭素二重結合を有する脂肪酸アミド（Ａ）を１３０〜４０００ｐｐｍ含有する合成樹脂から一体成形された、キャップ本体（１）、オーバーキャップ（２）、及び、キャップ本体（１）に対してオーバーキャップ（２）を閉蓋状態と開蓋状態との間で揺動可能に連結するトグル構造（３）を備える、合成樹脂から一体に成形されたトグル構造（３）を備えるキャップであって、該トグル構造（３）は、キャップ本体（１）に対してオーバーキャップ（２）を回動自在に支持する屈曲可能な結合片（３ａ）と、オーバーキャップ（２）の回動軸に沿い結合片（３ａ）の両側に配置される一対の支持部材（３ｂ）とを有し、該結合片（３ａ）は、両端部（３ａ１、３ａ２）を備え、該両端部（３ａ１、３ａ２）は、キャップ本体（１）の外周面及びオーバーキャップ（２）の天板部（２ａ）にそれぞれ連結され、オーバーキャップ（２）の天板部（２ａ）の周縁の内方で連結する端部（３ａ１）のみにおいて、オーバーキャップ（２）の天板部（２ａ）と連結し、前記オーバーキャップ（２）の天板部（２ａ）に連結する端部（３ａ１）の近傍において、他の領域より断面厚みが薄い領域を有し、かつ、オーバーキャップ（２）の天板部（２ａ）に連結する端部（３ａ１）の近傍における他の領域より断面厚みが薄い領域において、オーバーキャップ（２）の天板部（２ａ）の外表面に連なる側の面に有する凹部（３ａ１１）として、深さ１１０μｍまたは９０μｍの断面半円状の直線状の溝を有する実施例１〜６のトグル構造を備えるキャップは、開蓋状態の仰角が１５８〜１７１°であり、水平開蓋状態に近く、かつ、快いクリック感が持続して得られることからスナップ性に優れるとともに、シュート詰まり評価が「○」であり、容器へのキャップの取り付け工程においてキャップ供給の移送性が良好であることが分かった。
【０１４８】
これに対して、いずれも、トグル構造（３）の結合片（３ａ）が、オーバーキャップ（２）の天板部（２ａ）に連結する端部（３ａ１）の近傍における他の領域より断面厚みが薄い領域において、オーバーキャップ（２）の天板部（２ａ）の外表面に連なる側の面に凹部（３ａ１１）を有せず、さらに、不飽和cis構造炭素二重結合を有する脂肪酸アミド（Ａ）を５５００ｐｐｍと多量に含有する比較例１のキャップ、及び、さらに、不飽和cis構造炭素二重結合を有する脂肪酸アミド（Ａ）を含有しない比較例２のキャップは、開蓋状態の仰角が１４４〜１４５°と水平開蓋状態には隔たりがあり、かつ、強めのクリック感があるとともに、シュート詰まり評価が「×」であり、容器へのキャップの取り付け工程においてキャップ供給の移送性が良好ではないことが示唆された。
【産業上の利用可能性】
【０１４９】
本発明は、容器の口頚部に取り付けられるキャップ本体、キャップ本体の天部を覆うオーバーキャップ、及び、キャップ本体に対してオーバーキャップを閉蓋状態と開蓋状態との間で揺動可能に連結するトグル構造を備える、合成樹脂から一体に成形されたキャップであって、以下のａ）〜ｃ）：
ａ）トグル構造は、キャップ本体に対してオーバーキャップを回動自在に支持する屈曲可能な結合片と、オーバーキャップの回動軸に沿い該結合片の両側に配置される一対の支持部材とを有する；
ｂ）結合片は、
ｂ−１）両端部を備え、該両端部は、キャップ本体の外周面及びオーバーキャップの天板部にそれぞれ連結され、
ｂ−２）オーバーキャップの天板部の周縁の内方で連結する端部のみにおいて、オーバーキャップの天板部と連結し、
ｂ−３）オーバーキャップの天板部に連結する端部の近傍において、他の領域より断面厚みが薄い領域を有し、
かつ、
ｂ−４）オーバーキャップの天板部に連結する端部の近傍における他の領域より断面厚みが薄い領域において、オーバーキャップの天板部の外表面に連なる側の面に凹部を有する；及び、
ｃ）トグル構造が、不飽和cis構造炭素二重結合を有する脂肪酸アミド（Ａ）を１００〜４５００ｐｐｍ含有する合成樹脂からなる；
ことを特徴とするトグル構造を備えるキャップであることによって、オーバーキャップを安定した開蓋状態に維持することができ、開蓋状態の仰角が十分大きく、かつ、スナップ性、耐久性及び操作性が良好であるとともに、容器へのキャップの取り付け工程において、キャップ供給における移送性が良好である、トグル構造を備えるキャップを提供することができるので、産業上の利用可能性が高い。
【符号の説明】
【０１５０】
１：  キャップ本体
１ａ：  ネジ部
２：  オーバーキャップ
２ａ：  オーバーキャップの天板部
３：  トグル構造
３ａ：  結合片
３ａ１、３ａ２：  端部
３ａ１１：  凹部
３ｂ：  支持部材
４：  注出口
Ｄ：  キャップ支持装置（受渡装置）
ｂ：  容器
ｃ：  キャップ
ｄ：  キャップ供給手段
ｅ：  キャッパー
ｆ：  グリッパー
ｈ：  水平方向のオフセット
ｖ：  鉛直方向のオフセット
【図１】
2013184726.tif 000004
【図２】
2013184726.tif 000005
【図３】
2013184726.tif 000006
【図４】
2013184726.tif 000007
【図５】
2013184726.tif 000008
【図６】
2013184726.tif 000009
【図７】
2013184726.tif 000010
【図８】
2013184726.tif 000011
【図９】
2013184726.tif 000012
【図１０】
2013184726.tif 000013
【図１１】
2013184726.tif 000014
【図１２】
2013184726.tif 000015
【図１３】
2013184726.tif 000016
【図１４】
2013184726.tif 000017